(57)【特許請求の範囲】
【請求項１】
宝石、時計、ブレスレット、ネックレス、指輪、ブローチ、タイピン、ハンドバッグ、電話、家具および家庭用品、ハンドル、ボタン、化粧板、消費財の可視部、眼鏡のフレーム部分、陶器、フレーム、および８００ＭＨｚ〜３ＧＨｚの周波数を有する電波によって通信するためのデバイスの蓋、ここで該蓋は、少なくとも部分的に、上記デバイスの外部環境に暴露され、かつ上記デバイスの使用中に該電波の少なくともいくらかによって横断される、によって形成される群から選択される物品において、該物品が、酸化物に基づく質量％として、下記の化学組成：
ジルコニアＺｒＯ２≧１０．０％、
２〜２０．０％の、Ｙ２Ｏ３、Ｓｃ２Ｏ３、ＭｇＯ、ＣａＯ、ＣｅＯ２、およびそれらの混合物によって形成される群ＧＳ（１）から選択される酸化物、ここでＭｇＯ＋ＣａＯの総含量が５．０％未満である、
１０％＜アルミナＡｌ２Ｏ３≦８０％、
０〜１８．０％の、ＺｎＯ、ランタニド酸化物（ＣｅＯ２を除く）、およびそれらの混合物によって形成される群ＧＳ（２）から選択される酸化物、
１２．０％未満の他の酸化物、
を有する焼結部品を含み、該焼結部品が、下記：
灰チタン石構造の酸化物ＡＢＯ３、
スピネル構造の酸化物、
ヘマタイト構造の酸化物Ｅ２Ｏ３、ここで元素Ｅは、アルミニウムとクロムとの混合物、アルミニウムとマンガンとの混合物、およびそれらの混合物によって形成される群ＧＥ（１）から選択される、
ルチル構造の酸化物ＦＯ２、ここで元素Ｆは、スズとバナジウムとの混合物、チタンとクロムとニオブとの混合物、チタンとクロムとタングステンとの混合物、チタンとニオブとマンガンとの混合物、スズとクロムとの混合物、およびそれらの混合物によって形成される群ＧＦ（１）から選択される、
ジルコニウムプラセオジムオルトシリケート（Ｚｒ、Ｐｒ）ＳｉＯ４、ジルコニウムバナジウムオルトシリケート（Ｚｒ、Ｖ）ＳｉＯ４、包有物として鉄酸化物を含むジルコニウムオルトシリケート、およびそれらの混合物によって形成される群から選択されるオルトシリケート、
から選択される物質からなる、０．５〜１０．０％の顔料を含むところの上記物品。
【請求項２】
灰チタン石構造の酸化物ＡＢＯ３が、
該酸化物の灰チタン石構造の部位Ａにおける元素Ａが、カルシウム、ストロンチウム、バリウム、ランタン、プラセオジム、ネオジム、ビスマス、セリウムおよびそれらの混合物によって形成される群ＧＡ（１）から選択され、かつ
該酸化物の灰チタン石構造の部位Ｂにおける元素Ｂが、コバルトと鉄との混合物、コバルトとマンガンとの混合物、コバルトとクロムとの混合物、コバルトとニッケルとの混合物、クロムとマンガンとの混合物、クロムとニッケルとの混合物、クロムと鉄との混合物、マンガンと鉄との混合物、マンガンとニッケルとの混合物、ニッケルと鉄との混合物、コバルトとチタンとの混合物、コバルトと銅との混合物、コバルト、クロムとチタンとの混合物、クロムと銅との混合物、ニッケルとチタンとの混合物、クロム、ニッケル、銅、鉄、ニッケルと銅との混合物、およびそれらの混合物によって形成される群ＧＢ（１）から選択される、
ところのものであり；および／または
スピネル構造の酸化物ＣＤ２Ｏ４またはＤ（Ｃ，Ｄ）Ｏ４が、
上記スピネル構造の元素Ｃが、０〜０．２のモル画分または１のモル画分のニッケルＮｉ、０〜０．２のモル画分の銅Ｃｕ、０．２〜０．６のモル画分または１のモル画分の鉄Ｆｅ、０〜０．２のモル画分または１のモル画分の亜鉛Ｚｎ、０〜０．４のモル画分のマンガンＭｎ、０〜０．４のモル画分または０．４〜１のモル画分のコバルトＣｏ、０〜０．２のモル画分または１のモル画分のスズＳｎ、亜鉛と鉄との混合物、鉄とマンガンとの混合物、亜鉛とマンガンとの混合物、コバルトと亜鉛との混合物、およびそれらの混合物によって形成される群ＧＣ（１）から選択され、ただし、上記焼結部品におけるアルミナの重量％が１０％超である、かつ
上記スピネル構造の元素Ｄが、０〜０．４のモル画分のマンガンＭｎ、０〜０．６のモル画分または１のモル画分の鉄Ｆｅ、０．２〜０．６のモル画分または１のモル画分のクロムＣｒ、０〜１のモル画分のアルミニウムＡｌ、０〜１のモル画分のチタンＴｉ、元素Ｃがコバルトでないならば１のモル画分のコバルト、鉄とクロムとの混合物、鉄とクロムとマンガンとの混合物、マンガンとクロムとの混合物、アルミニウムとクロムとの混合物、およびそれらの混合物によって形成される群ＧＤ（１）から選択される、
ところのものである、請求項１記載の物品。
【請求項３】
灰チタン石構造の部位Ａにおける元素Ａがランタンである、請求項１〜２のいずれか１項記載の物品。
【請求項４】
スピネル構造の酸化物ＣＤ２Ｏ４またはＤ（Ｃ，Ｄ）Ｏ４が、Ｎｉが０〜０．２のモル画分で存在するところのものである、請求項１〜２のいずれか１項記載の物品。
【請求項５】
上記顔料が、
灰チタン石構造の酸化物ＡＢＯ３であって、灰チタン石構造の部位Ａにおける元素Ａが、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ’（１）から選択され、かつ、灰チタン石構造の部位Ｂにおける元素Ｂが、コバルトと鉄との混合物ＣｏｘＦｅ1-x（ｘは０．２〜０．４である）、コバルトとマンガンとの混合物ＣｏｘＭｎ1-x（ｘは０．２〜０．４である）、クロムとマンガンとの混合物ＣｒｘＭｎ1-x（ｘは０．２〜０．４である）、クロムと鉄との混合物ＣｒｘＦｅ1-x（ｘは０．３〜０．５である）、マンガンと鉄との混合物ＭｎｘＦｅ1-x（ｘは０．４〜０．７である）、ニッケルと鉄との混合物ＮｉｘＦｅ1-x（ｘは０．４〜０．７である）、およびそれらの混合物によって形成される群ＧＢ’（１）から選択されるところのもの、および／または
スピネル構造の酸化物ＣＤ２Ｏ４またはＤ（Ｃ，Ｄ）Ｏ４であって、元素Ｃが、０〜０．２のモル画分のニッケルＮｉ、０〜０．２のモル画分の銅Ｃｕ、０．２〜０．６のモル画分の鉄Ｆｅ、０〜０．２のモル画分の亜鉛Ｚｎ、０〜０．４のモル画分のマンガンＭｎ、０〜０．４のモル画分のコバルトＣｏ、およびそれらの混合物によって形成される群ＧＣ’（１）から選択され、かつ、元素Ｄが、０〜０．４のモル画分のマンガンＭｎ、０．２〜０．６のモル画分の鉄Ｆｅ、０．２〜０．６のモル画分のクロムＣｒ、０〜０．４のモル画分のアルミニウムＡｌ、０〜０．４のモル画分のチタンＴｉ、およびそれらの混合物によって形成される群ＧＤ’（１）から選択されるところのもの、
から選択される；または
該顔料の粒子の物質が、
灰チタン石構造の酸化物ＡＢＯ３であって、灰チタン石構造の部位Ａにおける元素Ａが、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ”（１）から選択され、かつ、灰チタン石構造の部位Ｂにおける元素Ｂが、コバルトと鉄との混合物ＣｏｘＦｅ1-x（ｘは０．５〜０．９５である）、コバルトとマンガンとの混合物ＣｏｘＭｎ1-x（ｘは０．５〜０．９５である）、コバルトとクロムとの混合物ＣｏｘＣｒ1-x（ｘは０．５〜０．９５である）、コバルトとニッケルとの混合物ＣｏｘＮｉ1-x（ｘは０．５〜０．９５である）、コバルトとチタンとの混合物ＣｏｘＴｉ1-x（ｘは０．５〜０．９５である）、コバルトと銅との混合物ＣｏｘＣｕ1-x（ｘは０．５〜０．９５である）、コバルト、およびそれらの混合物によって形成される群ＧＢ”（１）から選択されるところのもの、
スピネル構造の酸化物ＣＤ２Ｏ４またはＤ（Ｃ，Ｄ）Ｏ４であって、元素Ｃが、０〜０．２のモル画分のニッケルＮｉ、０〜０．２のモル画分の亜鉛Ｚｎ、０．４〜１のモル画分のコバルトＣｏ、０〜０．２のモル画分および１のモル画分のスズＳｎ、コバルトと亜鉛との混合物、およびそれらの混合物によって形成される群ＧＣ”（１）から選択され、かつ、元素Ｄが、０〜０．４のモル画分のクロムＣｒ、０〜１のモル画分のアルミニウムＡｌ、０〜１のモル画分のチタンＴｉ、元素Ｃがコバルトでないならば１のモル画分のコバルト、アルミニウムとクロムとの混合物、およびそれらの混合物によって形成される群ＧＤ”（１）から選択されるところのもの、および
ジルコニウムバナジウムオルトシリケート（Ｚｒ，Ｖ）ＳｉＯ４、
から選択される；または
該顔料の粒子の物質が、
灰チタン石構造の酸化物ＡＢＯ３であって、灰チタン石構造の部位Ａにおける元素Ａが、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ”’（１）から選択され、かつ、灰チタン石構造の部位Ｂにおける元素Ｂが、クロムと鉄との混合物ＣｒｘＦｅ1-x（ｘは０．５〜０．９５である）、クロムとマンガンとの混合物ＣｒｘＭｎ1-x（ｘは０．５〜０．９５である）、クロムとコバルトとの混合物ＣｒｘＣｏ1-x（ｘは０．５〜０．９５である）、クロムとニッケルとの混合物ＣｒｘＮｉ1-x（ｘは０．５〜０．９５である）、クロムとチタンとの混合物ＣｒｘＴｉ1-x（ｘは０．５〜０．９５である）、クロムと銅との混合物ＣｒｘＣｕ1-x（ｘは０．５〜０．９５である）、ニッケルと鉄との混合物ＮｉｘＦｅ1-x（ｘは０．５〜０．９５である）、ニッケルとマンガンとの混合物ＮｉｘＭｎ1-x（ｘは０．５〜０．９５である）、ニッケルとコバルトとの混合物ＮｉｘＣｏ1-x（ｘは０．５〜０．９５である）、ニッケルとチタンとの混合物ＮｉｘＴｉ1-x（ｘは０．５〜０．９５である）、クロム、ニッケル、およびそれらの混合物によって形成される群ＧＢ”’（１）から選択されるところのもの、および
ＣｏＣｒ２Ｏ４、ＴｉＣｏ２Ｏ４、およびそれらの混合物によって形成される群から選択されるスピネル構造の酸化物ＣＤ２Ｏ４またはＤ（Ｃ，Ｄ）Ｏ４、
から選択される；または
該顔料の粒子の物質が、灰チタン石構造の酸化物ＡＢＯ３から選択され、ここで、
灰チタン石構造の部位Ａにおける元素Ａが、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ４’（１）から選択され、かつ
灰チタン石構造の部位Ｂにおける元素Ｂが、クロムとコバルトとの混合物ＣｒｘＣｏ1-x（ｘは０．３〜０．８である）、ニッケルとコバルトとの混合物ＮｉｘＣｏ1-x（ｘは０．３〜０．８である）、クロムと銅との混合物ＣｒｘＣｕ1-x（ｘは０．３〜０．８である）、ニッケルと銅との混合物ＮｉｘＣｕ1-x（ｘは０．３〜０．８である）、ニッケルとチタンとの混合物ＮｉｘＴｉ1-x（ｘは０．３〜０．８である）、銅、およびそれらの混合物によって形成される群ＧＢ４’（１）から選択される；または
該顔料の粒子の物質が、
灰チタン石構造の酸化物ＡＢＯ３であって、灰チタン石構造の部位Ａにおける元素Ａが、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ５’（１）から選択され、かつ、灰チタン石構造の部位Ｂにおける元素Ｂが、鉄によって形成される群ＧＢ５’（１）から選択されるところのもの、および
ルチル構造の酸化物ＦＯ２であって、Ｆが、チタンとクロムとニオブとの混合物、チタンとクロムとタングステンとの混合物、およびそれらの混合物によって形成される群ＧＦ’（１）から選択されるところのもの、
から選択される；または
該顔料の粒子の物質が、
灰チタン石構造の酸化物ＡＢＯ３であって、灰チタン石構造の部位Ａにおける元素Ａが、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ６’（１）から選択され、かつ、灰チタン石構造の部位Ｂにおける元素Ｂが、クロムと鉄との混合物ＣｒｘＦｅ1-x（ｘは０．０５〜０．５である）、ニッケルと鉄との混合物ＮｉｘＦｅ1-x（ｘは０．０５〜０．５である）、マンガンと鉄との混合物ＭｎｘＦｅ1-x（ｘは０．０５〜０．５である）、およびそれらの混合物によって形成される群ＧＢ６’（１）から選択されるところのもの、および／または
Ｆｅ（Ｆｅ，Ｃｒ）２Ｏ４、Ｆｅ２ＴｉＯ４、ＮｉＦｅ２Ｏ４、（Ｚｎ，Ｆｅ）Ｆｅ２Ｏ４、（Ｆｅ，Ｍｎ）（Ｆｅ，Ｍｎ，Ｃｒ）２Ｏ４、（Ｚｎ，Ｍｎ）（Ｍｎ，Ｃｒ）２Ｏ４、およびそれらの混合物によって形成される群から選択されるスピネル構造の酸化物ＣＤ２Ｏ４またはＤ（Ｃ，Ｄ）Ｏ４、および／または
ルチル構造の酸化物ＦＯ２であって、Ｆが、チタンとニオブとマンガンとの混合物によって形成される群ＧＦ”（１）から選択されるところのもの、
から選択される；または
該顔料の粒子の物質が、
スピネル構造の酸化物ＣＤ２Ｏ４またはＤ（Ｃ，Ｄ）Ｏ４であって、元素Ｃが亜鉛Ｚｎであり、かつ元素Ｄがアルミニウムとクロムとの混合物であるところのもの、および／または
ヘマタイト構造の酸化物Ｅ２Ｏ３であって、ヘマタイト構造の部位Ｅにおける元素Ｅが、アルミニウムとクロムとの混合物、およびアルミニウムとマンガンとの混合物によって形成される群ＧＥ（１）から選択されるところのもの、および／または
ルチル構造の酸化物ＦＯ２であって、Ｆが、スズとクロムとの混合物によって形成される群ＧＦ”’（１）から選択されるところのもの、および／または
包有物として酸化鉄を含むジルコニウムオルトシリケート、
から選択される；または
該顔料の粒子の物質が灰チタン石構造の酸化物ＡＢＯ３から選択され、ここで、灰チタン石構造の部位Ａにおける元素Ａが、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ７’（１）から選択され、かつ灰チタン石構造の部位Ｂにおける元素Ｂが、コバルトとマンガンとの混合物ＣｏｘＭｎ1-x（ｘは０．０５〜０．２である）によって形成される群ＧＢ７’（１）から選択される；または
該顔料の粒子の物質が、
ルチル構造の酸化物ＦＯ２であって、Ｆが、スズとバナジウムとの混合物によって形成される群ＧＦ４’（１）から選択されるところのもの、および／または
ジルコニウムプラセオジムオルトシリケート（Ｚｒ，Ｐｒ）ＳｉＯ４、
から選択される；
請求項１記載の物品。
【請求項６】
群ＧＳ（１）の酸化物が、Ｙ２Ｏ３、ＣｅＯ２、およびそれらの混合物によって形成される群から選択される、請求項１〜５のいずれか１項記載の物品。
【請求項７】
群ＧＳ（１）の酸化物がＹ２Ｏ３であり、Ｙ２Ｏ３含量が、ＺｒＯ２、Ｙ２Ｏ３、Ｓｃ２Ｏ３、ＭｇＯ、ＣａＯおよびＣｅＯ２の合計に基づいて３％超かつ８％未満である、請求項１〜６のいずれか１項記載の物品。
【請求項８】
１０μｍ未満のメジアン径を有する、請求項１〜７のいずれか１項記載の物品。
【請求項９】
該焼結部品が、理論的密度の９８％超の密度を有する、請求項１〜８のいずれか１項記載の物品。
【請求項１０】
該焼結部品のジルコニアの８０体積％超が正方晶系の相および／または立方晶系の相からなり、１００％となるまでの残分が単斜晶系の相からなる、請求項１〜９のいずれか１項記載の物品。
【請求項１１】
該焼結部品が、０．０５μｍ未満の、または０．１〜０．５μｍの粗さＲａの表面を有する、請求項１〜１０のいずれか１項記載の物品。
【請求項１２】
該焼結部品が結合され、留められ、縫い付けられまたは圧入されているところの支持体を含む、請求項１〜１１のいずれか１項記載の物品。
【請求項１３】
複数の該焼結部品を含み、該焼結部品の第一において測定されるＬ＊、および／またはａ＊および／またはｂ＊の値が、該焼結部品の第二において測定される対応する値と１０％未満だけ異なる、請求項１〜１２のいずれか１項記載の物品。
【請求項１４】
アルミニウム元素を含む顔料を含まない、請求項１〜１３のいずれか１項記載の物品。
【請求項１５】
請求項１〜１４のいずれか１項記載の装飾品を製造する方法において、下記工程：
ｉ）支持体を準備すること、
ｉｉ）下記工程を含む方法によって焼結部品を準備すること、
ａ）出発物質を混合して出発供給原料を形成すること、
ｂ）該出発供給原料からプリフォームまたは未処理品を形成すること、
ｃ）焼結部品が得られるように１２００〜１５００℃の温度で該プリフォームを焼結すること、
ここで、該出発供給原料は、該焼結部品のための望まれる色の関数として決定される、
ｉｖ）装飾品を構成するように、上記焼結部品を上記支持体に、動かないようにまたは取り外しできるように固定すること、
を含む、上記方法。
【請求項１６】
工程ｉｉ）と工程ｉｖ）の間に下記工程：
ｉｉｉ）該焼結部品の色を、パラメータＬ＊、ａ＊およびｂ＊の少なくとも１を測定することによって、確認すること、
を含む、請求項１５に記載の方法。
【請求項１７】
工程ｉｖ）の後に下記工程：
ｖ）上記装飾品を包装すること
を含む、請求項１５または１６に記載の方法。
【発明の詳細な説明】
【技術分野】
【０００１】
本発明は、粒子混合物、そのような粒子混合物から得られた焼結された部品およびそのような焼結された部品を製造する方法に関する。
【背景技術】
【０００２】
ジルコニアに基づく焼結部品は一般に、装飾品、例えば宝石、時計、ブレスレット、ブローチ、タイピン、チェーン、ハンドバッグ、電話、家具や家庭用品、の製造に使用される。
【０００３】
着色するために、顔料が添加され得る。例えば、国際公開第２０１０／０２４２７５号パンフレットは、酸化コバルトおよび酸化クロム、酸化ニッケルまたは酸化鉄に基づく顔料を取り込んだ、１〜３０％のアルミナを含み得る安定化されたジルコニア製品を記載している。特開２００５−３０６６７８号公報および特開２００４−０５９３７４号公報は、顔料の他の例を与える。アルミナージルコニア製品、特に１０〜５０％のアルミナ含量を有するものは、良好な機械的特性、特に硬度および機械的強度の点で良好な特性を有するとして知られている。
【０００４】
しかし、アルミナ−ジルコニア製品に添加される顔料は一般に、上記アルミナ−ジルコニアの焼結時に、必要とされる高い焼結温度故に、劣化する傾向を有し、これは、制御が困難である色の変化をもたらし得る。
【０００５】
また、装飾品であることが意図されるアルミナージルコニア製品は、良好な傷付き耐性および衝撃強度、ならびに十分に発現しかつ均一な色を有する良好な外観を有しなければならない。それらはまた、生物適合性であるべきである。すなわち、それらは、放出され得、かつヒトに危険であり得る元素を含むべきでない。
【先行技術文献】
【特許文献】
【０００６】
【特許文献１】国際公開第２０１０／０２４２７５号パンフレット
【特許文献２】特開２００５−３０６６７８号公報
【特許文献３】特開２００４−０５９３７４号公報
【発明の概要】
【発明が解決しようとする課題】
【０００７】
これらの特性を有する、新規なアルミナ−ジルコニアに基づくセラミック焼成部品およびそのような部品を製造する新規な方法のための継続する要求がある。
【課題を解決するための手段】
【０００８】
本発明によれば、この目的は、酸化物に基づく質量％として、下記の化学組成： 
ジルコニアＺｒＯ２≧１０．０％、
１０％＜アルミナＡｌ２Ｏ３≦８０％、
２〜２０．０％の、Ｙ２Ｏ３、Ｓｃ２Ｏ３、ＭｇＯ、ＣａＯ、ＣｅＯ２、およびそれらの混合物によって形成される群ＧＳ（１）から選択される酸化物、ここでＭｇＯおよびＣａＯの総含量が５．０％未満である、
０〜１８．０％の、ＺｎＯ、ランタニド酸化物（ＣｅＯ２を除く）、およびそれらの混合物によって形成される群ＧＳ（２）から選択される酸化物、
１２．０％未満の他の酸化物、
を有する粒子混合物によって達成される。ここで、群ＧＳ（１）の酸化物および／またはＧＳ（２）の酸化物および／またはアルミナは、全体または一部が、等価量のこれらの酸化物の前駆体で置き換えられ得、上記粒子混合物は、顔料を０．５〜１０．０％の量で含み、上記顔料の粒子は、下記：
灰チタン石構造の酸化物、これは任意的に全部または一部が等価量のこれらの酸化物の前駆体で置き換えられる、
スピネル構造の酸化物、
ヘマタイト構造の酸化物Ｅ２Ｏ３、ここで元素Ｅは、アルミニウムとクロムとの混合物、アルミニウムとマンガンとの混合物、およびそれらの混合物によって形成される群ＧＥ（１）から選択される、
ルチル構造の酸化物ＦＯ２、ここで元素Ｆは、スズとバナジウムとの混合物、チタンとクロムとニオブとの混合物、チタンとクロムとタングステンとの混合物、チタンとニオブとマンガンとの混合物、スズとクロムとの混合物、およびそれらの混合物によって形成される群ＧＦ（１）から選択される、
ジルコニウムプラセオジムオルトシリケート（Ｚｒ、Ｐｒ）ＳｉＯ４、ジルコニウムバナジウムオルトシリケート（Ｚｒ、Ｖ）ＳｉＯ４、包有物（inclusion）として鉄酸化物を含むジルコニウムオルトシリケート、およびそれらの混合物の群から選択されるオルトシリケート、
から選択される物質を含む。
【０００９】
好ましくは、上記灰チタン石構造、スピネル構造、ヘマタイト構造、ルチル構造またはオルトシリケート構造の酸化物の成分が、上記物質の９８質量％超、９９質量％超、さらには実質的に１００質量％を占める。好ましくは、１００％となるまでの残分が、不純物からなる。アルミナ含量は、２％以下であり得る。好ましくは、Ａｌ２Ｏ３＞２％である。
【発明の効果】
【００１０】
本発明者らは、本発明に従う粒子混合物が、装飾品を製造するために完全に適する着色されたアルミナ−ジルコニア製品を焼結によって製造することを可能にすることを見出した。
【発明を実施するための形態】
【００１１】
本発明に従う粒子混合物はまた、下記の任意の特徴の１、さらには１より多くを含み得る。
ジルコニア含量が、質量％として、１５％超、好ましくは２０％超、さらには３０％超、４０％超、５０％超、６０％超、または７０％超である、
アルミナ含量が、質量％として、５％超、好ましくは１０％超、さらには１５％超、２０％超、２５％超、３０％超である、
ＺｒＯ２＋Ｙ２Ｏ３＋Ｓｃ２Ｏ３＋ＭｇＯ＋ＣａＯ＋ＣｅＯ２＋Ａｌ２Ｏ３＋ＺｎＯ＋ランタニド酸化物（ＣｅＯ２を除く）の合計含量が、質量％として、９０％超、さらには９５％超である、
群ＧＳ（１）の酸化物が、Ｙ２Ｏ３、Ｓｃ２Ｏ３およびそれらの混合物によって形成される群から選択され、好ましくは、上記群ＧＳ（１）の酸化物の含量が、８％未満、好ましくは６．５％未満である、
群ＧＳ（１）の酸化物が、ＭｇＯ、ＣａＯおよびそれらの混合物によって形成される群から選択され、好ましくは、上記群ＧＳ（１）の酸化物の含量が４％未満である、
群ＧＳ（１）の酸化物がＣｅＯ２であり、好ましくは、上記群ＧＳ（１）の酸化物の含量が１０％超かつ１５％未満である、
群ＧＳ（１）の酸化物が、Ｙ２Ｏ３、ＣｅＯ２およびそれらの混合物によって形成される群から選択され、好ましくは、１０％≦３．Ｙ２Ｏ３＋ＣｅＯ２≦２０％の関係を有する、
群ＧＳ（１）の酸化物がＹ２Ｏ３であり、好ましくは、その含量が３％超、好ましくは４％超、および／または８％未満、好ましくは６．５％未満である、
１実施態様において、群ＧＳ（１）の酸化物がジルコニア安定剤である、
群ＧＳ（１）の酸化物が、Ｙ２Ｏ３、Ｓｃ２Ｏ３およびそれらの混合物によって形成される群から選択され、好ましくは、上記群ＧＳ（１）の酸化物の含量が、ＺｒＯ２、Ｙ２Ｏ３、Ｓｃ２Ｏ３、ＭｇＯ、ＣａＯおよびＣｅＯ２の合計に基づいて、８％未満、好ましくは６．５％未満である、
群ＧＳ（１）の酸化物が、ＭｇＯ、ＣａＯおよびそれらの混合物によって形成される群から選択され、好ましくは、上記群ＧＳ（１）の酸化物の含量が、ＺｒＯ２、Ｙ２Ｏ３、Ｓｃ２Ｏ３、ＭｇＯ、ＣａＯおよびＣｅＯ２の合計に基づいて、４％未満である、
群ＧＳ（１）の酸化物がＣｅＯ２であり、その含量が、ＺｒＯ２、Ｙ２Ｏ３、Ｓｃ２Ｏ３、ＭｇＯ、ＣａＯおよびＣｅＯ２の合計に基づいて、１０％超かつ１５％未満である、
群ＧＳ（１）の酸化物が、Ｙ２Ｏ３、ＣｅＯ２およびそれらの混合物によって形成される群から選択され、好ましくは、ＺｒＯ２、Ｙ２Ｏ３、Ｓｃ２Ｏ３、ＭｇＯ、ＣａＯおよびＣｅＯ２の合計に基づいて、１０％≦３．Ｙ２Ｏ３＋ＣｅＯ２≦２０％の関係を有する、
ジルコニア安定剤がＹ２Ｏ３である、すなわち粒子混合物がジルコニア安定剤としてＹ２Ｏ３のみを含む、
Ｙ２Ｏ３の含量が、ＺｒＯ２、Ｙ２Ｏ３、Ｓｃ２Ｏ３、ＭｇＯ、ＣａＯおよびＣｅＯ２の合計に基づいて、３％超、好ましくは４％超、および／または８％未満、好ましくは６．５％未満である、
粒子混合物が、上記安定剤で安定化されたジルコニア、または安定化されたもしくは安定化されていないジルコニア粒子と上記安定剤の粒子との混合物、または安定化されたもしくは安定化されていないジルコニアと上記安定剤とが緊密に（intimately）混合された粒子の混合物を含み、そのような緊密に混合された混合物は、例えば、共沈または微粒子化（atomization）によって得られ得、任意的に熱処理によって強固にされ、また、上記混合物において、安定剤は、等価量の当該安定剤の前駆体で置き換えられ得る、
アルミナ含量が１０％超、好ましくは１５％超、かつ６０％未満、好ましくは５０％未満、好ましくは４０％未満、より好ましくは３０％未満であり、１の特定の実施態様では、アルミナ含量が２〜１０％であり、別の特定の実施態様では、アルミナ含量が１０〜２０％であり、別の特定の実施態様では、アルミナ含量が２０〜８０％である、
群ＧＳ（２）の酸化物が、ＺｎＯ、ランタニド酸化物（ＣｅＯ２を除く）、およびそれらの混合物によって形成される群から選択され、好ましくは、上記群ＧＳ（２）の酸化物の含量が１５％未満、好ましくは１０％未満、好ましくは８％未満、好ましくは５％未満である、
群ＧＳ（２）の酸化物がＬａ２Ｏ３であり、好ましくは、その含量が１５％未満、好ましくは１０％未満、好ましくは８％未満、好ましくは５％未満、および／または好ましくは０．５％超である、
１実施態様において、群ＧＳ（２）の酸化物がアルミナ安定剤である、
群ＧＳ（２）の酸化物が、ＺｎＯ、ランタニド酸化物（ＣｅＯ２を除く）、およびそれらの混合物によって形成される群から選択され、好ましくは、上記群ＧＳ（２）の酸化物の含量が、Ａｌ２Ｏ３、ＺｎＯおよびランタニド酸化物（ＣｅＯ２を除く）の合計に基づいて、１５％未満、好ましくは１０％未満、好ましくは８％未満、好ましくは５％未満である、
群ＧＳ（２）の酸化物がＬａ２Ｏ３であり、好ましくは、その含量が、Ａｌ２Ｏ３、ＺｎＯおよびランタニド酸化物（ＣｅＯ２を除く）の合計に基づいて、１５％未満、好ましくは１０％未満、好ましくは８％未満、好ましくは５％未満、および／または好ましくは０．５％超である、
アルミナ安定剤がＬａ２Ｏ３である、すなわち、粒子混合物が、アルミナ安定剤としてＬａ２Ｏ３のみを含む、
粒子混合物が、上記安定剤で安定化されたアルミナ、または安定化されたもしくは安定化されていないアルミナ粒子と上記安定剤の粒子との混合物、または安定化されたもしくは安定化されていないアルミナと上記安定剤とが緊密に混合された粒子の混合物を含み、そのような緊密に混合された混合物は、例えば、共沈または微粒子化によって得られ得、任意的に熱処理によって強固にされ、また、上記混合物において、安定剤は、等価量の当該安定剤の前駆体で置き換えられ得る、
１実施態様において、粒子混合物が、アルミナ前駆体の形態のアルミナ、例えば水酸化アルミニウム、アルミニウム塩、を含む、
粒子混合物のアルミナが、α−アルミナである、
好ましい実施態様において、粒子混合物が、安定化されたもしくは安定化されていないジルコニアとジルコニア安定剤とが緊密に混合された粒子を含み、好ましくは、粒子混合物が、安定化されたもしくは安定化されていないジルコニアとジルコニア安定剤とが緊密に混合された粒子を含み、そのような緊密に混合された混合物は、例えば、共沈または微粒子化によって得られ得、任意的に熱処理によって強固にされ、また、上記混合物において、安定剤は、等価量の当該安定剤の前駆体で置き換えられ得る、
粒子混合物がジルコニア安定剤前駆体を含まない、
粒子混合物が１０μｍ未満の、さらには５μｍ未満の、さらには３μｍ未満の、さらには１μｍ未満の、および／または０．０５μｍ超のメジアン径を有し、粒子混合物のメジアン径は、焼結部品を製造するために使用される形成方法に適合される、
顔料粒子からなる粉末が、５μｍ未満の、好ましくは１μｍ未満の、好ましくは０．５μｍ未満のメジアン径を有する、
顔料の含量が、粒子混合物に基づく質量％として、３％超、好ましくは４％超、好ましくは５％超、および／または８％未満である、
粒子混合物が、アルミニウム元素を含む顔料を含まない、
上記酸化物が、粒子混合物の質量の９８％超および／または、９９％超、さらには実質的に１００％を占める。
【００１２】
第一の実施態様では、顔料が灰チタン石構造の酸化物ＡＢＯ３からなり、本発明に従う粒子混合物がまた、下記の任意の特徴の１、さらには１より多くを含み得る。
灰チタン石構造の部位Ａにおける元素Ａが、カルシウムＣａ、ストロンチウムＳｒ、バリウムＢａ、ランタンＬａ、プラセオジムＰｒ、ネオジムＮｄ、ビスマスＢｉ、セリウムＣｅおよびそれらの混合物によって形成される群ＧＡ（１）から選択される、
好ましくは、Ａが、ランタン、プラセオジム、ネオジム、ビスマス、セリウムおよびそれらの混合物によって形成される群ＧＡ（２）から選択される、
好ましくは、Ａがランタンによって形成される群ＧＡ（３）から選択される、
灰チタン石構造の部位Ｂにおける元素Ｂが、コバルトと鉄との混合物、コバルトとマンガンとの混合物、コバルトとクロムとの混合物、コバルトとニッケルとの混合物、クロムとマンガンとの混合物、クロムとニッケルとの混合物、クロムと鉄との混合物、マンガンと鉄との混合物、マンガンとニッケルとの混合物、ニッケルと鉄との混合物、コバルトとチタンとの混合物、コバルトと銅との混合物、コバルト、クロムとチタンとの混合物、クロムと銅との混合物、ニッケルとチタンとの混合物、クロム、ニッケル、銅、鉄、ニッケルと銅との混合物、およびそれらの混合物によって形成される群ＧＢ（１）から選択される、
好ましくは、元素Ｂが、コバルトと鉄との混合物、コバルトとマンガンとの混合物、クロムとマンガンとの混合物、クロムと鉄との混合物、コバルトとクロムと鉄との混合物、コバルトとクロムと鉄とマンガンとの混合物、コバルトと鉄とマンガンとの混合物、コバルトとクロムとの混合物、コバルトとニッケルとの混合物、コバルトとチタンとの混合物、コバルトと銅との混合物、コバルト、クロムとニッケルとの混合物、クロムとチタンとの混合物、クロムと銅との混合物、クロムと鉄とマンガンとの混合物、ニッケルと鉄との混合物、ニッケルとマンガンとの混合物、ニッケルとコバルトとの混合物、ニッケルとチタンとの混合物、ニッケルとコバルトとクロムとの混合物、ニッケルとコバルトとクロムとマンガンとの混合物、ニッケルとコバルトとクロムとマンガンとの混合物、ニッケルとクロムとマンガンとの混合物、クロム、ニッケル、および銅によって形成される群ＧＢ（２）から選択される、
灰チタン石構造の酸化物および／またはそのような酸化物の前駆体からなる０．５〜１０％の顔料における灰チタン石含量が、９０％超、好ましくは９５％超、好ましくは９９％超、好ましくは実質的に１００％である、
一般に、一定のアルミナ含量の場合に、色を濃くするために、灰チタン石構造の酸化物および／またはそのような酸化物の前駆体からなる顔料の含量が、好ましくは３％超、好ましくは４％超、好ましくは５％超、および／または８％未満であり、また、一般に、灰チタン石構造の酸化物および／またはそのような酸化物の前駆体からなる顔料の一定の含量の場合に、色を薄くするためにアルミナ含量が増加される。
【００１３】
第二の実施態様では、顔料が、スピネル構造の酸化物ＣＤ２Ｏ４またはＤ（Ｃ，Ｄ）Ｏ４からなり、本発明に従う粒子混合物がまた、下記の任意の特徴の１、さらには１より多くを含み得る。
スピネル構造の元素Ｃが、０〜０．２のモル画分または１のモル画分のニッケルＮｉ、０〜０．２のモル画分の銅Ｃｕ、０．２〜０．６のモル画分または１のモル画分の鉄Ｆｅ、０〜０．２のモル画分または１のモル画分の亜鉛Ｚｎ、０〜０．４のモル画分のマンガンＭｎ、０〜０．４のモル画分または０．４〜１のモル画分のコバルトＣｏ、０〜０．２のモル画分または１のモル画分のスズＳｎ、亜鉛と鉄との混合物、鉄とマンガンとの混合物、亜鉛とマンガンとの混合物、コバルトと亜鉛との混合物、およびそれらの混合物によって形成される群ＧＣ（１）から選択される、
好ましくは、元素Ｃが、０〜０．２のモル画分または１のモル画分のニッケルＮｉ、０．２〜０．６のモル画分または１のモル画分の鉄Ｆｅ、１のモル画分の亜鉛Ｚｎ、０〜０．４のモル画分のマンガンＭｎ、０〜０．４のモル画分または０．４〜１のモル画分のコバルトＣｏ、０〜０．２のモル画分または１のモル画分のスズＳｎ、亜鉛と鉄との混合物、鉄とマンガンとの混合物、亜鉛とマンガンとの混合物、コバルトと亜鉛との混合物、およびそれらの混合物によって形成される群ＧＣ（２）から選択される、
スピネル構造の元素Ｄが、０〜０．４のモル画分のマンガンＭｎ、０〜０．６のモル画分または１のモル画分（すなわちＤが元素Ｆｅである）の鉄Ｆｅ、０．２〜０．６のモル画分または１のモル画分のクロムＣｒ、０〜１のモル画分のアルミニウムＡｌ、０〜１のモル画分のチタンＴｉ、元素Ｃがコバルトでないならば１のモル画分のコバルト、鉄とクロムとの混合物、鉄とクロムとマンガンとの混合物、マンガンとクロムとの混合物、アルミニウムとクロムとの混合物、およびそれらの混合物によって形成される群ＧＤ（１）から選択される、
好ましくは、元素Ｄが、０〜０．４のモル画分のマンガンＭｎ、０．２〜０．６のモル画分または１のモル画分の鉄Ｆｅ、０〜０．６のモル画分または１のモル画分のクロムＣｒ、１のモル画分のアルミニウムＡｌ、１のモル画分のチタンＴｉ、元素Ｃがコバルトでないならば１のモル画分のコバルト、鉄とクロムとの混合物、鉄とクロムとマンガンとの混合物、マンガンとクロムとの混合物、アルミニウムとクロムとの混合物、およびそれらの混合物によって形成される群ＧＤ（２）から選択される、
スピネル構造の酸化物からなる０．５〜１０％の顔料におけるスピネル含量が９０％超、好ましくは９５％超、好ましくは９９％超、好ましくは実質的に１００％である、
一般に、一定のアルミナ含量の場合に、色を濃くするために、スピネル構造の酸化物からなる顔料の含量が、好ましくは３％超、好ましくは４％超、好ましくは５％超、および／または好ましくは８％未満であり、また、一般に、スピネル構造の酸化物からなる顔料の一定の含量の場合に、色を薄くするためにアルミナ含量が増加される。
【００１４】
第三の実施態様では、顔料が、ヘマタイト構造の酸化物Ｅ２Ｏ３からなり、元素Ｅが、アルミニウムとクロムとの混合物、アルミニウムとマンガンとの混合物、およびそれらの混合物によって形成される群ＧＥ（１）から選択され、本発明に従う粒子混合物がまた、下記の任意の特徴の１、さらには１より多くを含み得る。
ヘマタイト構造の酸化物からなる０．５〜１０％の顔料におけるヘマタイト含量が、９０％超、好ましくは９５％超、好ましくは９９％超、好ましくは実質的に１００％である、
一般に、一定のアルミナ含量の場合に、色を濃くするために、ヘマタイト構造の酸化物からなる顔料の含量が、好ましくは３％超、好ましくは４％超、好ましくは５％超、および／または好ましくは８％未満であり、また、一般に、ヘマタイト構造の酸化物からなる顔料の含量の場合に、色を薄くするためにアルミナ含量が増加される。
【００１５】
第四の実施態様では、顔料が、ルチル構造の酸化物ＦＯ２からなり、元素Ｆが、スズとバナジウムとの混合物、チタンとクロムとニオブとの混合物、チタンとクロムとタングステンとの混合物、チタンとニオブとマンガンとの混合物、スズとクロムとの混合物、およびそれらの混合物によって形成される群ＧＦ（１）から選択され、本発明に従う粒子混合物がまた、下記の任意の特徴の１、さらには１より多くを含み得る。
ルチル構造の酸化物からなる０．５〜１０％の顔料におけるルチル含量が、９０％超、好ましくは９５％超、好ましくは９９％超、好ましくは実質的に１００％である、
一般に、一定のアルミナ含量の場合に、色を濃くするために、ルチル構造の酸化物からなる顔料の含量が、好ましくは３％超、好ましくは４％超、好ましくは５％超、および／または好ましくは８％未満であり、また、一般に、ルチル構造の酸化物からなる顔料の一定の含量の場合に、色を薄くするためにアルミナ含量が増加される。
【００１６】
第五の実施態様では、顔料がジルコニウムプラセオジムオルトシリケート（Ｚｒ、Ｐｒ）ＳｉＯ４、ジルコニウムバナジウムオルトシリケート（Ｚｒ、Ｖ）ＳｉＯ４、および包有物として鉄酸化物を含むジルコニウムオルトシリケートの群から選択されるオルトシリケートからなる。一般に、一定のアルミナ含量の場合に、色を濃くするために、オルトシリケートからなる顔料の含量が、好ましくは３％超、好ましくは４％超、好ましくは５％超、および／または好ましくは８％未満である。また、一般に、オルトシリケートからなる顔料の一定の含量の場合に、色を薄くするためにアルミナ含量が増加される。
【００１７】
１実施態様では、顔料が、上記第一乃至第五の実施態様に従ういくつかの顔料の混合物である。
【００１８】
製造されるべき焼結部品のために、黒色または灰色が要求されるとき、顔料は、以下のやり方で選択され得る。
【００１９】
顔料が、ＡおよびＢが下記のやり方で選択されるところの灰チタン石構造の酸化物からなる。
【００２０】
Ａは、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ’（１）から選択され得る。
好ましくは、Ａは、ランタン、プラセオジム、ネオジム、ビスマス、セリウム、およびそれらの混合物によって形成される群ＧＡ’（２）から選択される。
好ましくは、また、Ａは、ランタンによって形成される群ＧＡ’（３）から選択される。
【００２１】
Ｂは、コバルトと鉄との混合物ＣｏｘＦｅ1-x（ｘは０．２〜０．４である）、コバルトとマンガンとの混合物ＣｏｘＭｎ1-x（ｘは０．２〜０．４である）、クロムとマンガンとの混合物ＣｒｘＭｎ1-x（ｘは０．２〜０．４である）、クロムと鉄との混合物ＣｒｘＦｅ1-x（ｘは０．３〜０．５である）、マンガンと鉄との混合物ＭｎｘＦｅ1-x（ｘは０．４〜０．７である）、ニッケルと鉄との混合物ＮｉｘＦｅ1-x（ｘは０．４〜０．７である）、およびそれらの混合物によって形成される群ＧＢ’（１）から選択され得る。
【００２２】
好ましくは、Ｂは、コバルトとクロムと鉄との混合物ＣｏｘＣｒｙＦｅｚ（ｘは０．１〜０．３であり、ｙは０．１〜０．３であり、ｚは０．４〜０．８であり、ｘ＋ｙ＋ｚ＝１である）、コバルトとクロムと鉄とマンガンとの混合物ＣｏｘＣｒｙＦｅｚＭｎｔ（ｘは０．１〜０．２であり、ｙは０．１〜０．２であり、ｚは０．３〜０．５であり、ｔは０．３〜０．５であり、ｘ＋ｙ＋ｚ＋ｔ＝１である）、およびコバルトと鉄とマンガンとの混合物ＣｏｘＦｅｙＭｎｚ（ｘは０．１〜０．３であり、ｙは０．４〜０．６であり、ｚは０．４〜０．５であり、ｘ＋ｙ＋ｚ＝１である）によって形成される群ＧＢ’（２）から選択される。
【００２３】
（Ｒ１）：製造されるべき焼結部品のために黒色が要求されるとき、本発明に従う粒子混合物は、灰チタン石構造の酸化物および／またはそのような酸化物の前駆体からなる下記の量の顔料を含み得、ＡおよびＢは好ましくは、上記ＧＡ’（１）〜（３）およびＧＢ’（１）〜（２）から選択される。
粒子混合物におけるアルミナの量が１０％未満であるならば、３％超であり、および／または
粒子混合物におけるアルミナの量が２０％未満であるならば、４％超であり、および／または
粒子混合物におけるアルミナの量が８０％未満であるならば、５％超であり、および／または
好ましくは、８％未満である。
【００２４】
（Ｒ２）：製造されるべき焼結部品のために灰色が要求されるとき、本発明に従う粒子混合物は、灰チタン石構造の酸化物および／またはそのような酸化物の前駆体からなる下記の量の顔料を含み得、ＡおよびＢは好ましくは、上記ＧＡ’（１）〜（３）およびＧＢ’（１）〜（２）から選択される。
粒子混合物におけるアルミナの量が２〜１０％であるならば、３％未満であり、および／または
粒子混合物におけるアルミナの量が１０〜２０％であるならば、４％未満であり、および／または
粒子混合物におけるアルミナの量が２０〜８０％であるならば、５％未満である。
【００２５】
顔料が、ＣおよびＤが下記のやり方で選択されるところのスピネル構造の酸化物である。
【００２６】
Ｃは、０〜０．２のモル画分のニッケルＮｉ、０〜０．２のモル画分の銅Ｃｕ、０．２〜０．６のモル画分の鉄Ｆｅ、０〜０．２のモル画分の亜鉛Ｚｎ、０〜０．４のモル画分のマンガンＭｎ、０〜０．４のモル画分のコバルトＣｏ、およびそれらの混合物によって形成される群ＧＣ’（１）から選択され得る。
【００２７】
好ましくは、Ｃが、０〜０．２のモル画分のニッケルＮｉ、０．２〜０．６のモル画分の鉄Ｆｅ、０〜０．４のモル画分のマンガンＭｎ、０〜０．４のモル画分のコバルトＣｏ、およびそれらの混合物によって形成される群ＧＣ’（２）から選択される。
【００２８】
Ｄは、０〜０．４のモル画分のマンガンＭｎ、０．２〜０．６のモル画分の鉄Ｆｅ、０．２〜０．６のモル画分のクロムＣｒ、０〜０．４のモル画分のアルミニウムＡｌ、０〜０．４のモル画分のチタンＴｉ、およびそれらの混合物によって形成される群ＧＤ’（１）から選択される。
【００２９】
好ましくは、Ｄは、０〜０．４のモル画分のマンガンＭｎ、０．２〜０．６のモル画分の鉄Ｆｅ、０．２〜０．６のモル画分のクロムＣｒ、およびそれらの混合物によって形成される群ＧＤ’（２）から選択される。
【００３０】
（Ｒ３）：製造されるべき焼結部品のために黒色が要求されるとき、本発明に従う粒子混合物は、スピネル構造の酸化物からなる顔料を３％超の量で含み得、ＣおよびＤは好ましくは、上記ＧＣ’（１）〜（２）およびＧＤ’（１）〜（２）から選択される。
【００３１】
（Ｒ４）：製造されるべき焼結部品のために灰色が要求されるとき、本発明に従う粒子混合物は、スピネル構造の酸化物からなる顔料を３％未満の量で含み得、ＣおよびＤは好ましくは、上記ＧＣ’（１）〜（２）およびＧＤ’（１）〜（２）から選択される。
【００３２】
製造されるべき焼結部品のために、青色が要求されるとき、顔料は、以下のやり方で選択され得る。
【００３３】
（Ｒ５）：顔料が、ＡおよびＢが下記のやり方で選択されるところの灰チタン石構造の酸化物である。
【００３４】
Ａは、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ”（１）から選択され得る。
【００３５】
好ましくは、Ａは、ランタン、プラセオジム、ネオジム、ビスマス、セリウム、およびそれらの混合物によって形成される群ＧＡ”（２）から選択される。
好ましくは、また、Ａは、ランタンによって形成される群ＧＡ”（３）から選択される。
【００３６】
Ｂは、コバルトと鉄との混合物ＣｏｘFe1-x（ｘは０．５〜０．９５である）、コバルトとマンガンとの混合物ＣｏｘＭｎ1-x（ｘは０．５〜０．９５である）、コバルトとクロムとの混合物ＣｏｘＣｒ1-x（ｘは０．５〜０．９５である）、コバルトとニッケルとの混合物ＣｏｘＮｉ1-x（ｘは０．５〜０．９５である）、コバルトとチタンとの混合物ＣｏｘＴｉ1-x（ｘは０．５〜０．９５である）、コバルトと銅との混合物ＣｏｘＣｕ1-x（ｘは０．５〜０．９５である）、コバルト、およびそれらの混合物によって形成される群ＧＢ”（１）から選択され得る。
【００３７】
好ましくは、Ｂは、コバルトと鉄との混合物ＣｏｘＦｅ1-x（ｘは０．８〜０．９５である）、コバルトとマンガンとの混合物ＣｏｘＭｎ1-x（ｘは０．８〜０．９５である）、コバルトとクロムとの混合物ＣｏｘＣｒ1-x（ｘは０．８〜０．９５である）、コバルトとニッケルとの混合物ＣｏｘＮｉ1-x（ｘは０．８〜０．９５である）、コバルトとチタンとの混合物ＣｏｘＴｉ1-x（ｘは０．８〜０．９５である）、コバルトと銅との混合物ＣｏｘＣｕ1-x（ｘは０．８〜０．９５である）、コバルト、コバルトとクロムと鉄との混合物ＣｏｘＣｒｙＦｅｚ（ｘは０．５〜０．８であり、ｙは０．１〜０．４であり、ｚは０．１〜０．４であり、ｘ＋ｙ＋ｚ＝１である）、コバルトとクロムと鉄とマンガンとの混合物ＣｏｘＣｒｙＦｅｚＭｎｔ（ｘは０．５〜０．７であり、ｙは０．１〜０．３であり、ｚは０．１〜０．３であり、ｔは０．１〜０．３であり、ｘ＋ｙ＋ｚ＋ｔ＝１である）、およびコバルトと鉄とマンガンとの混合物ＣｏｘＦｅｙＭｎｚ（ｘは０．５〜１であり、ｙは０．１〜０．４であり、ｚは０．１〜０．４であり、ｘ＋ｙ＋ｚ＝１である）によって形成される群ＧＢ”（２）から選択される。
【００３８】
（Ｒ６）：製造されるべき焼結部品のために濃い青色が要求されるとき、本発明に従う粒子混合物は、灰チタン石構造の酸化物および／またはそのような酸化物の前駆体からなる下記の量の顔料を含み得、ＡおよびＢは好ましくは、上記ＧＡ”（１）〜（３）およびＧＢ”（１）〜（２）から選択される。
粒子混合物におけるアルミナの量が１０％未満であるならば、３％超であり、および／または
粒子混合物におけるアルミナの量が２０％未満であるならば、４％超であり、および／または
粒子混合物におけるアルミナの量が８０％未満であるならば、５％超であり、および／または
好ましくは、８％未満である。
【００３９】
（Ｒ７）：製造されるべき焼結部品のために薄い青色が要求されるとき、本発明に従う粒子混合物は、灰チタン石構造の酸化物および／またはそのような酸化物の前駆体からなる下記の量の顔料を含み得、ＡおよびＢは好ましくは、上記ＧＡ”（１）〜（３）およびＧＢ”（１）〜（２）から選択される。
粒子混合物におけるアルミナの量が２〜１０％であるならば、３％未満であり、および／または
粒子混合物におけるアルミナの量が１０〜２０％であるならば、４％未満であり、および／または
粒子混合物におけるアルミナの量が２０〜８０％であるならば、５％未満である。
【００４０】
（Ｒ８）：顔料が、ＣおよびＤが下記のやり方で選択されるところのスピネル構造の酸化物である。
【００４１】
Ｃは、０〜０．２のモル画分のニッケルＮｉ、０〜０．２のモル画分の亜鉛Ｚｎ、０．４〜１のモル画分のコバルトＣｏ、０〜０．２のモル画分および１のモル画分のスズＳｎ、コバルトと亜鉛との混合物、およびそれらの混合物によって形成される群ＧＣ”（１）から選択され得る。
【００４２】
好ましくは、Ｃが、１のモル画分のコバルトＣｏ、１のモル画分のスズＳｎ、コバルトと亜鉛との混合物、およびそれらの混合物によって形成される群ＧＣ”（２）から選択される。
【００４３】
Ｄは、０〜０．４のモル画分のクロムＣｒ、０〜０．１のモル画分のアルミニウムＡｌ、０〜１のモル画分のチタンＴｉ、元素Ｃがコバルトでないならば１のモル画分のコバルト、アルミニウムとクロムとの混合物、およびそれらの混合物によって形成される群ＧＤ”（１）から選択され得る。
【００４４】
好ましくは、Ｄは、１のモル画分のアルミニウムＡｌ、元素Ｃがコバルトでないならば１のモル画分のコバルト、アルミニウムとクロムとの混合物、およびそれらの混合物によって形成される群ＧＤ”（２）から選択される。
【００４５】
好ましくは、スピネル構造の酸化物が、Ｃｏ２ＳｎＯ４、ＣｏＡｌ２Ｏ４、Ｃｏ（Ｃｒ，Ａｌ）２Ｏ４、（Ｃｏ，Ｚｎ）Ａｌ２Ｏ４、およびそれらの混合物によって形成される群から選択される。
【００４６】
（Ｒ９）：顔料がジルコニウムバナジウムオルトシリケート（Ｚｒ，Ｖ）ＳｉＯ４である。
【００４７】
製造されるべき焼結部品のために、緑色が要求されるとき、顔料は、以下のやり方で選択され得る。
【００４８】
（Ｒ１０）：顔料が、ＡおよびＢが下記のやり方で選択されるところの灰チタン石構造の酸化物である。
【００４９】
Ａは、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ”’（１）から選択され得る。
【００５０】
好ましくは、Ａは、ランタン、プラセオジム、ネオジム、ビスマス、セリウム、およびそれらの混合物によって形成される群ＧＡ”’（２）から選択される。
好ましくは、また、Ａは、ランタンによって形成される群ＧＡ”’（３）から選択される。
【００５１】
Ｂは、クロムと鉄との混合物ＣｒｘＦｅ1-x（ｘは０．５〜０．９５である）、クロムとマンガンとの混合物ＣｒｘＭｎ1-x（ｘは０．５〜０．９５である）、クロムとコバルトとの混合物ＣｒｘＣｏ1-x（ｘは０．５〜０．９５である）、クロムとニッケルとの混合物ＣｒｘＮｉ1-x（ｘは０．５〜０．９５である）、クロムとチタンとの混合物ＣｒｘＴｉ1-x（ｘは０．５〜０．９５である）、クロムと銅との混合物ＣｒｘＣｕ1-x（ｘは０．５〜０．９５である）、ニッケルと鉄との混合物ＮｉｘＦｅ1-x（ｘは０．５〜０．９５である）、ニッケルとマンガンとの混合物ＮｉｘＭｎ1-x（ｘは０．５〜０．９５である）、ニッケルとコバルトとの混合物ＮｉｘＣｏ1-x（ｘは０．５〜０．９５である）、ニッケルとチタンとの混合物ＮｉｘＴｉ1-x（ｘは０．５〜０．９５である）、クロム、ニッケル、およびそれらの混合物によって形成される群ＧＢ”’（１）から選択され得る。
【００５２】
好ましくは、Ｂは、クロムと鉄との混合物ＣｒｘＦｅ1-x（ｘは０．８〜０．９５である）、クロムとマンガンとの混合物ＣｒｘＭｎ1-x（ｘは０．８〜０．９５である）、クロムとコバルトとの混合物ＣｒｘＣｏ1-x（ｘは０．８〜０．９５である）、クロムとニッケルとの混合物ＣｒｘＮｉ1-x（ｘは０．８〜０．９５である）、クロムとチタンとの混合物ＣｒｘＴｉ1-x（ｘは０．８〜０．９５である）、クロムと銅との混合物ＣｒｘＣｕ1-x（ｘは０．８〜０．９５である）、クロムとコバルトと鉄との混合物ＣｒｘＣｏｙＦｅｚ（ｘは０．５〜０．７であり、ｙは０．２〜０．４であり、ｚは０．１〜０．３であり、ｘ＋ｙ＋ｚ＝１である）、クロムとコバルトと鉄とマンガンとの混合物ＣｒｘＣｏｙＦｅｚＭｎｔ（ｘは０．５〜０．６であり、ｙは０．２〜０．３であり、ｚは０．１〜０．３であり、ｔは０．１〜０．３であり、ｘ＋ｙ＋ｚ＋ｔ＝１である）、クロムと鉄とマンガンとの混合物ＣｒｘＦｅｙＭｎｚ（ｘは０．６〜０．８であり、ｙは０．１〜０．３であり、ｚは０．１〜０．４であり、ｘ＋ｙ＋ｚ＝１である）、ニッケルと鉄との混合物ＮｉｘＦｅ1-x（ｘは０．８〜０．９５である）、ニッケルとマンガンとの混合物ＮｉｘＭｎ1-x（ｘは０．８〜０．９５である）、ニッケルとコバルトとの混合物ＮｉｘＣｏ1-x（ｘは０．８〜０．９５である）、ニッケルとチタンとの混合物ＮｉｘＴｉ1-x（ｘは０．８〜０．９５である）、ニッケルとコバルトとクロムとの混合物ＮｉｘＣｏｙＣｒｚ（ｘは０．５〜０．８であり、ｙは０．１〜０．４であり、ｚは０．１〜０．４であり、ｘ＋ｙ＋ｚ＝１である）、ニッケルとコバルトとクロムとマンガンとの混合物ＮｉｘＣｏｙＣｒｚＭｎｔ（ｘは０．５〜０．７であり、ｙは０．１〜０．３であり、ｚは０．１〜０．３であり、ｔは０．１〜０．３であり、ｘ＋ｙ＋ｚ＋ｔ＝１である）、ニッケルとクロムとマンガンとの混合物ＮｉｘＣｒｙＭｎｚ（ｘは０．５〜０．８であり、ｙは０．１〜０．４であり、ｚは０．１〜０．４であり、ｘ＋ｙ＋ｚ＝１である）、クロム、およびニッケルによって形成される群ＧＢ”’（２）から選択される。
【００５３】
（Ｒ１１）：製造されるべき焼結部品のために濃い緑色が要求されるとき、本発明に従う粒子混合物は、灰チタン石構造の酸化物および／またはそのような酸化物の前駆体からなる下記の量の粉末を含み得、ＡおよびＢは好ましくは、上記ＧＡ”’（１）〜（３）およびＧＢ”’（１）〜（２）から選択される。
粒子混合物におけるアルミナの量が１０％未満であるならば、３％超であり、および／または
粒子混合物におけるアルミナの量が２０％未満であるならば、４％超であり、および／または
粒子混合物におけるアルミナの量が８０％未満であるならば、５％超であり、および／または
好ましくは、８％未満である。
【００５４】
（Ｒ１２）：製造されるべき焼結部品のために薄い緑色が要求されるとき、本発明に従う粒子混合物は、灰チタン石構造の酸化物および／またはそのような酸化物の前駆体からなる下記の量の粉末を含み得、ＡおよびＢは好ましくは、上記ＧＡ”’（１）〜（３）およびＧＢ”’（１）〜（２）から選択される。
粒子混合物におけるアルミナの量が２〜１０％であるならば、３％未満であり、および／または
粒子混合物におけるアルミナの量が１０〜２０％であるならば、４％未満であり、および／または
粒子混合物におけるアルミナの量が２０〜８０％であるならば、５％未満である。
【００５５】
（Ｒ１３）：顔料が、ＣｏＣｒ２Ｏ４、ＴｉＣｏ２Ｏ４、およびそれらの混合物によって形成される群から選択されるスピネル構造の酸化物である。
【００５６】
（Ｒ１４）：製造されるべき焼結部品のために、青緑色が要求されるとき、顔料は、ＡおよびＢが下記のやり方で選択されるところの灰チタン石構造の顔料であり得る。
【００５７】
Ａは、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ４’（１）から選択され得る。
【００５８】
好ましくは、Ａは、ランタン、プラセオジム、ネオジム、ビスマス、セリウム、およびそれらの混合物によって形成される群ＧＡ４’（２）から選択される。
好ましくは、また、Ａは、ランタンＬａによって形成される群ＧＡ４’（３）から選択される。
【００５９】
Ｂは、クロムとコバルトとの混合物ＣｒｘＣｏ1-x（ｘは０．３〜０．８である）、ニッケルとコバルトとの混合物ＮｉｘＣｏ1-x（ｘは０．３〜０．８である）、クロムと銅との混合物ＣｒｘＣｕ1-x（ｘは０．３〜０．８である）、ニッケルと銅との混合物ＮｉｘＣｕ1-x（ｘは０．３〜０．８である）、ニッケルとチタンとの混合物ＮｉｘＴｉ1-x（ｘは０．３〜０．８である）、銅、およびそれらの混合物によって形成される群ＧＢ４’（１）から選択され得る。
【００６０】
好ましくは、Ｂは、クロムとコバルトとの混合物ＣｒｘＣｏ1-x（ｘは０．４〜０．６である）、ニッケルとコバルトとの混合物ＮｉｘＣｏ1-x（ｘは０．４〜０．６である）、ニッケルとコバルトとクロムとの混合物ＮｉｘＣｏｙＣｒｚ（ｘは０．２〜０．３であり、ｙは０．４〜０．６であり、ｚは０．２〜０．３であり、ｘ＋ｙ＋ｚ＝１である）、および銅によって形成される群ＧＢ４’（２）から選択される。
【００６１】
製造されるべき焼結部品のために青緑色が望ましいとき、本発明に従う粒子混合物は、灰チタン石構造の酸化物および／またはそのような酸化物の前駆体からなる粉末を、３％超、好ましくは４％超、および／または６％未満の量で含み得、ＡおよびＢは好ましくは、上記ＧＡ４’（１）〜（３）およびＧＢ４’（１）〜（２）から選択される。
【００６２】
製造されるべき焼結部品のためにオレンジ色が望ましいとき、顔料が、下記のやり方で選択され得る。
【００６３】
（Ｒ１５）：顔料が、ＡおよびＢが下記のやり方で選択されるところの灰チタン石構造の酸化物であり得る。
【００６４】
Ａは、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ５’（１）から選択され得る。
【００６５】
好ましくは、Ａは、ランタン、プラセオジム、ビスマス、セリウム、およびそれらの混合物によって形成される群ＧＡ５’（２）から選択される。
【００６６】
Ｂは、鉄によって形成される群ＧＢ５’（１）から選択され得る。
【００６７】
（Ｒ１６）：顔料が、Ｆが、チタンとクロムとニオブとの混合物、チタンとクロムとタングステンとの混合物、およびそれらの混合物によって形成される群ＧＦ’（１）から選択されるところのルチル構造の酸化物である。
【００６８】
製造されるべき焼結部品のために茶色が要求されるとき、顔料が、下記のやり方で選択され得る。
【００６９】
（Ｒ１７）：顔料が、ＡおよびＢが下記のやり方で選択されるところの灰チタン石構造の酸化物である。
【００７０】
Ａは、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ６’（１）から選択され得る。
【００７１】
好ましくは、Ａは、ランタン、プラセオジム、ネオジム、ビスマス、セリウム、およびそれらの混合物によって形成される群ＧＡ６’（２）から選択される。
好ましくは、Ａは、ランタンによって形成される群ＧＡ６’（３）から選択される。
【００７２】
Ｂは、クロムと鉄との混合物ＣｒｘＦｅ1-x（ｘは０．０５〜０．５である）、ニッケルと鉄との混合物ＮｉｘＦｅ1-x（ｘは０．０５〜０．５である）、マンガンと鉄との混合物ＭｎｘＦｅ1-x（ｘは０．０５〜０．５である）、およびそれらの混合物によって形成される群ＧＢ６’（１）から選択され得る。
【００７３】
（Ｒ１８）：製造されるべき焼結部品のために濃い茶色が要求されるとき、本発明に従う粒子混合物は、灰チタン石構造の酸化物および／またはそのような酸化物の前駆体からなる下記の量の粉末を含み得、ＡおよびＢは好ましくは、上記ＧＡ６’（１）〜（３）およびＧＢ６’（１）から選択される。
粒子混合物におけるアルミナの量が１０％未満であるならば、３％超であり、および／または
粒子混合物におけるアルミナの量が２０％未満であるならば、４％超であり、および／または
粒子混合物におけるアルミナの量が８０％未満であるならば、５％超であり、および／または
好ましくは、８％未満である。
【００７４】
（Ｒ１９）：製造されるべき焼結部品のために薄茶色が要求されるとき、本発明に従う粒子混合物は、灰チタン石構造の酸化物および／またはそのような酸化物の前駆体からなる下記の量の粉末を含み得、ＡおよびＢは好ましくは、上記ＧＡ６’（１）〜（３）およびＧＢ６’（１）から選択される。
粒子混合物におけるアルミナの量が２〜１０％であるならば、３％未満であり、および／または
粒子混合物におけるアルミナの量が１０〜２０％であるならば、４％未満であり、および／または
粒子混合物におけるアルミナの量が２０〜８０％であるならば、５％未満である。
【００７５】
（Ｒ２０）：顔料が、Ｆｅ（Ｆｅ，Ｃｒ）２Ｏ４、Ｆｅ２ＴｉＯ４、ＮｉＦｅ２Ｏ４、（Ｚｎ，Ｆｅ）Ｆｅ２Ｏ４、（Ｆｅ，Ｍｎ）（Ｆｅ，Ｍｎ，Ｃｒ）２Ｏ４、（Ｚｎ，Ｍｎ）（Ｍｎ，Ｃｒ）２Ｏ４、およびそれらの混合物によって形成されるスピネル構造の酸化物である。
【００７６】
（Ｒ２１）：顔料が、Ｆが、チタンとニオブとマンガンとの混合物によって形成される群ＧＦ”（１）から選択されるところのルチル構造の酸化物である。
【００７７】
製造されるべき焼結部品のために赤色が要求されるとき、顔料が、下記のやり方で選択され得る。
【００７８】
（Ｒ２２）：顔料が、ＣおよびＤが下記のやり方で選択されるところのスピネル構造の酸化物である。
【００７９】
スピネル構造の部位Ｃにおける元素Ｃが亜鉛Ｚｎである。
【００８０】
スピネル構造の部位Ｄにおける元素Ｄがアルミニウムとクロムとの混合物である。
【００８１】
（Ｒ２３）：顔料が、ヘマタイト構造の部位Ｅにおける元素Ｅが、アルミニウムとクロムとの混合物、およびアルミニウムとマンガンとの混合物によって形成される群ＧＥ（１）から選択されるところのヘマタイト構造の酸化物である。
【００８２】
（Ｒ２４）：顔料が、Ｆがスズとクロムとの混合物によって形成される群ＧＦ”’（１）から選択されるところのルチル構造の酸化物である。
【００８３】
（Ｒ２５）：顔料が、包有物として酸化鉄を含むジルコニウムオルトシリケートである。
【００８４】
製造されるべき焼結部品のために紫色が要求されるとき、顔料が、下記のやり方で選択され得る。
【００８５】
（Ｒ２６）：顔料が、ＡおよびＢが下記のやり方で選択されるところの灰チタン石構造の酸化物である。
【００８６】
Ａは、カルシウムＣａ、ストロンチウムＳｒ、バリウムＢａ、ランタンＬａ、プラセオジムＰｒ、ネオジムＮｄ、ビスマスＢｉ、セリウムＣｅ、およびそれらの混合物によって形成される群ＧＡ７’（１）から選択され得る。
【００８７】
好ましくは、Ａは、ランタン、ネオジム、およびそれらの混合物によって形成される群ＧＡ７’（２）から選択される。
【００８８】
Ｂは、コバルトとマンガンとの混合物ＣｏｘＭｎ1-x（ｘは０．０５〜０．２である）によって形成される群ＧＢ７’（１）から選択され得る。
【００８９】
製造されるべき焼結部品のために黄色が要求されるとき、顔料が、下記のやり方で選択され得る。
【００９０】
（Ｒ２７）：顔料が、Ｆがスズとバナジウムとの混合物によって形成される群ＧＦ４’（１）から選択されるところのルチル構造の酸化物である。
【００９１】
（Ｒ２８）：顔料が、ジルコニウムプラセオジムオルトシリケート（Ｚｒ，Ｐｒ）ＳｉＯ４である。
【００９２】
本発明はまた、本発明に従う粒子混合物および、例えば上記粒子混合物の包装の上に置かれたラベルまたは上記粒子混合物に付けられた小冊子の形の通知を含むアッセンブリに関し、上記通知は、上記粒子混合物が、装飾用の焼結部品を製造するために意図されていることを示す。
【００９３】
上記通知は、例えば、「装飾用セラミックのための粉末」または「着色されたセラミックのための粉末」を示し得る。
【００９４】
好ましくは、上記通知が下記情報の１以上を与える。
粒子混合物をセラミック部品に転化する方法（例えば、計測、焼結条件；技術的注意、特に色の均一性を確保するための注意）、
セラミック部品を磨く方法、
セラミック部品の色を確認する方法。
【００９５】
包装は、例えば、袋、例えば「大きい袋」型のもの、円筒形容器（drum）、樽（keg）または紙箱（carton）であり得る。
【００９６】
本発明はまた、焼結部品を製造する方法に関し、上記方法は、下記工程：
ａ）出発物質を混合して出発供給原料を形成すること、
ｂ）上記出発供給原料からプリフォームを形成すること、
ｃ）上記焼結部品が得られるように上記プリフォームを焼結すること、
ｄ）任意的に、上記焼結部品を磨くこと、好ましくは、表面粗さＲａが０．０５μｍ未満、好ましくは０．０２μｍ未満、より好ましくは０．０１μｍ未満になるまで磨くこと、
ｅ）任意的に、上記焼結部品の色を、特にパラメーターＬ＊および／またはａ＊、および／またはｂ＊を測定することにより、確認すること
を含む。上記方法は、出発供給原料が本発明に従う粒子混合物を含むことに注目すべきである。
【００９７】
好ましい実施態様では、工程ａ）の出発供給原料（特に、顔料の性質および組成）が、上記焼結部品の所望の色の関数（function）として決定される。
【００９８】
好ましくは、灰チタン石構造の酸化物および／またはスピネル構造の酸化物からなる粉末、および／またはヘマタイト構造の酸化物Ｅ２Ｏ３（元素Ｅは、アルミニウムとクロムとの混合物、アルミニウムとマンガンとの混合物、およびそれらの混合物によって形成される群ＧＥ（１）から選択される）からなる粉末、および／またはルチル構造の酸化物ＦＯ２（元素Ｆは、スズとバナジウムとの混合物、チタンとクロムとニオブとの混合物、チタンとクロムとのタングステンとの混合物、チタンとニオブとマンガンとの混合物、スズとクロムとの混合物、ならびにそれらの混合物によって形成される群ＧＦ（１）から選択される）の粉末、および／またはジルコニウムプラセオジムオルトシリケート（Ｚｒ、Ｐｒ）ＳｉＯ４、ジルコニウムバナジウムオルトシリケート（Ｚｒ、Ｖ）ＳｉＯ４、包有物として鉄酸化物を含むジルコニウムオルトシリケートの群から選択されるオルトシリケートの粉末が、出発供給原料に添加され、
上記オルトシリケートおよび／または上記灰チタン石構造の酸化物および／または上記スピネル構造の酸化物および／または上記ヘマタイト構造の酸化物および／または上記ルチル構造の酸化物の量および性質が、上記色の関数として決定され、
上記灰チタン石構造の酸化物が、全体的にまたは部分的に、等価量のこれらの酸化物の前駆体で置き換えられ得る。
【００９９】
上記オルトシリケートおよび／または上記灰チタン石構造の酸化物および／または上記スピネル構造の酸化物および／または上記ヘマタイト構造の酸化物および／または上記ルチル構造の酸化物の量および性質は、特に、上記で定義された規則（特に（Ｒ１）〜（Ｒ２９））およびそれらの変形に従って決定され得る。
【０１００】
上記出発供給原料をこれらの規則に従うために適合させることは、特に困難を生じない。
【０１０１】
しかし、工程ｃ）の後に、出発供給原料に、他の色を得るために適するとして上述された顔料粉末を添加することにより所定の色の焼結部品を得ることも可能である。例えば、緑色の焼結部品は、出発供給原料に、黄色を得るために適するとして上述されたジルコニウムプラセオジムオルトシリケート（Ｚｒ、Ｐｒ）ＳｉＯ４および青色を得るために適するとして上述されたジルコニウムバナジウムオルトシリケート（Ｚｒ、Ｖ）ＳｉＯ４を添加することにより、上記方法に従って得られ得る。
【０１０２】
上記方法は特に、本発明に従う装飾品を製造するために行われ得る。
【０１０３】
特に、この方法は、アルミナおよびジルコニアの含量の合計が、酸化物に基づく質量％として７０％超であり、かつ所定の色を有する焼結部品を製造するために使用され得る。
【０１０４】
好ましくは、上記方法が、複数の焼結部品を製造するために行われ、色を確認する工程ｅ）が、上記焼結部品のサンプル上で行われ、出発供給原料が、その後に製造される焼結部品の色が所望の色により近づくようにするために、上記サンプルの焼結部品の色と所望の色との相違の関数として適合される。
【０１０５】
好ましくは、出発供給原料が、製造された焼結部品と所望の色との色差を評価する指標ΔＥが５未満、２未満、さらには１未満であるように変更される。
【０１０６】
１実施態様では、出発供給原料が、安定化されたまたは安定化されていないジルコニアと群ＧＳ（１）から選択される酸化物（酸化物の混合物自体は「酸化物」である）とが緊密に混合され、そして安定化されたまたは安定化されていないアルミナ粉末と群ＧＳ（２）から選択される酸化物とが緊密に混合された粒子を含む。
【０１０７】
工程ｃ）では、プリフォームが、好ましくは空気中で、好ましくは大気圧でまたは加圧（熱間圧縮）または熱間等静圧圧縮（ＨＩＰ）下で、および１２００〜１５００℃の温度で、好ましくは１３５０℃超の、さらには１４００℃超および／または１４５０℃未満の温度で、焼結される。
【０１０８】
本発明はまた、酸化物に基づく質量％として下記の化学組成：
ジルコニアＺｒＯ２≧１０．０％、
２〜２０．０％の、Ｙ２Ｏ３、Ｓｃ２Ｏ３、ＭｇＯ、ＣａＯ、ＣｅＯ２、およびそれらの混合物によって形成される群ＧＳ（１）から選択される酸化物、ここでＭｇＯ＋ＣａＯの含量が５．０％未満である、
２％＜アルミナＡｌ２Ｏ３≦８０％、
０〜１８．０％の、ＺｎＯ、ランタニド酸化物（ＣｅＯ２を除く）、およびそれらの混合物によって形成される群ＧＳ（２）から選択される酸化物、
１２．０％未満の他の酸化物、
を有する焼結部品に関する。上記焼結部品は、下記：
灰チタン石構造の酸化物、
スピネル構造の酸化物、
ヘマタイト構造の酸化物Ｅ２Ｏ３、ここで元素Ｅは、アルミニウムとクロムとの混合物、アルミニウムとマンガンとの混合物、およびそれらの混合物によって形成される群ＧＥ（１）から選択される、
ルチル構造の酸化物ＦＯ２、ここで元素Ｆは、スズとバナジウムとの混合物、チタンとクロムとニオブとの混合物、チタンとクロムとタングステンとの混合物、チタンとニオブとマンガンとの混合物、スズとクロムとの混合物、およびそれらの混合物によって形成される群ＧＦ（１）から選択される、
ジルコニウムプラセオジムオルトシリケート（Ｚｒ、Ｐｒ）ＳｉＯ４、ジルコニウムバナジウムオルトシリケート（Ｚｒ、Ｖ）ＳｉＯ４、包有物として鉄酸化物を含むジルコニウムオルトシリケートの群から選択されるオルトシリケート、
から選択される物質からなる０．５〜１０．０％の顔料を含む。
【０１０９】
１実施態様では、群ＧＳ（１）の酸化物がジルコニア安定剤である。
【０１１０】
別の実施態様では、群ＧＳ（２）の酸化物がアルミナ安定剤である。
【０１１１】
本発明は、特に、本発明に従う粒子混合物、特に本発明に従う製造法に従って製造された粒子混合物から得られるまたは得られ得る焼結部品に関する。
【０１１２】
本発明者らは、そのような焼結部品が、その表面粗さＲａが０．０５μｍ未満、好ましくは０．０２μｍ未満、より好ましくは０．０１μｍ未満、または０．１〜０．５μｍであるとき、装飾品における使用のための特に適する外観を有することを見出した。
【０１１３】
好ましくは、この焼結部品が、理論的密度の９８％超、好ましくは９９％超、好ましくは９９．５％超の密度を有する。この理由は、本発明者らが、高い密度は有利に、焼結部品における色の良好な発現、および良好な機械的特性をもたらすことを見出したからである。
【０１１４】
好ましくは、この焼結部品のジルコニアは、体積％で８０％超、好ましくは９０％超、好ましくは９５％超が正方晶系および／または立方晶系の相からなり、１００％となるまでの残分が単斜晶系の相からなる。
【０１１５】
好ましくは、ジルコニア粒子のメジアン径が２μｍ未満、好ましくは１μｍ未満、さらには０．５μｍ未満である。
【０１１６】
好ましくは、アルミナ粒子のメジアン径が２μｍ未満、好ましくは１μｍ未満、さらには０．５μｍ未満である。
【０１１７】
好ましくは、顔料粒子のメジアン径が２μｍ未満、好ましくは１μｍ未満、さらには０．５μｍ未満である。
【０１１８】
顔料は、上述したように、ＡおよびＢが群ＧＡ（１）〜（３）および群ＧＢ（１）〜（２）に属するような灰チタン石構造の酸化物、ＣおよびＤが群ＧＣ（１）〜（２）および群ＧＤ（１）〜（２）に属するようなスピネル構造の酸化物、Ｅが群ＧＥ（１）に属するようなヘマタイト構造の酸化物、Ｆが群ＧＦ（１）に属するようなルチル構造の酸化物、ジルコニウムプラセオジムオルトシリケート（Ｚｒ、Ｐｒ）ＳｉＯ４、ジルコニウムバナジウムオルトシリケート（Ｚｒ、Ｖ）ＳｉＯ４、包有物として鉄酸化物を含むジルコニウムオルトシリケート、およびそれらの混合物から選択され得る。
【０１１９】
本発明に従う焼結部品は、上述したように、ＡおよびＢが群ＧＡ’（１）〜（３）および群ＧＢ’（１）〜（２）に属するような灰チタン石構造の酸化物を、および／またはＣおよびＤが群ＧＣ’（１）〜（２）および群ＧＤ’（１）〜（２）に属するようなスピネル構造の酸化物を特に選択することにより、特に、黒色または灰色であり得る。
【０１２０】
それは、特に、ＮＦ標準ＩＳＯ７７２４にしたがって測定される下記の色パラメータを有し得る。
灰色の場合にはＬ＊＜５０、黒色が要求されるならばＬ＊＜１０、好ましくはＬ＊＜５、好ましくはＬ＊＜１、および／または
｜ａ＊｜＜５、好ましくは｜ａ＊｜＜２、好ましくは｜ａ＊｜＜１、好ましくは｜ａ＊｜＜０．５、および／または
｜ｂ＊｜＜５、好ましくは｜ｂ＊｜＜２、好ましくは｜ｂ＊｜＜１、好ましくは｜ｂ＊｜＜０．５。
【０１２１】
本発明に従う焼結部品はまた、上述したように、ＡおよびＢが群ＧＡ”（１）〜（３）および群ＧＢ”（１）〜（２）に属するような灰チタン石構造の酸化物を特に選択することにより、および／またはＣおよびＤが群ＧＣ”（１）〜（２）および群ＧＤ”（１）〜（２）に属するようなスピネル構造の酸化物を選択することにより、特にスピネル構造の酸化物をＣｏ２ＳｎＯ４、ＣｏＡｌ２Ｏ４、Ｃｏ（Ｃｒ，Ａｌ）２Ｏ４、（Ｃｏ，Ｚｎ）Ａｌ２Ｏ４およびそれらの混合物から形成される群から選択することにより、および／またはジルコニウムバナジウムオルトシリケート（Ｚｒ、Ｖ）ＳｉＯ４を選択することにより、青色であり得る。
【０１２２】
それは、特に、ＮＦ標準ＩＳＯ７７２４にしたがって測定される下記の色パラメータを有し得る。
濃い青色の場合には１０＜Ｌ＊＜３０、好ましくは１０＜Ｌ＊＜２０、薄い青色が要求されるならば３０＜Ｌ＊＜７０、好ましくは３０＜Ｌ＊＜５０、および／または
ａ＊＜５、好ましくはａ＊＜０、および／または
ｂ＊＜−１０、好ましくはｂ＊＜−２０。
【０１２３】
本発明に従う焼結部品はまた、上述したように、ＡおよびＢが群ＧＡ”’（１）〜（３）および群ＧＢ”’（１）〜（２）に属するような灰チタン石構造の酸化物を特に選択することにより、および／またはＣｏＣｒ２Ｏ４、ＴｉＣｏ２Ｏ４、およびそれらの混合物によって形成される群からスピネル構造の酸化物を選択することにより、緑色であり得る。
【０１２４】
それは、特に、ＮＦ標準ＩＳＯ７７２４にしたがって測定される下記の色パラメータを有し得る。
濃い緑色の場合には１０＜Ｌ＊＜３０、好ましくは１０＜Ｌ＊＜２０、薄い緑色が要求されるならば３０＜Ｌ＊＜７０、好ましくは３０＜Ｌ＊＜５０、および／または
ａ＊＜−５、好ましくはａ＊＜−１０、および／または
ｂ＊＞０、好ましくはｂ＊＞２０。
【０１２５】
本発明に従う焼結部品はまた、ＡおよびＢが群ＧＡ４’（１）〜（３）および群ＧＢ４’（１）〜（２）に属するような灰チタン石構造の酸化物を特に選択することにより、緑青色であり得る。
【０１２６】
それは、特に、ＮＦ標準ＩＳＯ７７２４にしたがって測定される下記の色パラメータを有し得る。
薄い緑青色の場合には３０＜Ｌ＊＜７０、好ましくは３０＜Ｌ＊＜５０、および／または
ａ＊＜−５、好ましくはａ＊＜−１０、および／または
−１０＜ｂ＊＜０、好ましくは−５＜ｂ＊＜０。
【０１２７】
本発明に従う焼結部品はまた、ＡおよびＢが群ＧＡ５’（１）〜（２）および群ＧＢ５’（１）に属するような灰チタン石構造の酸化物を特に選択することにより、および／またはＦが群ＧＦ’（１）に属するようなルチル構造の酸化物を選択することにより、オレンジ色であり得る。
【０１２８】
それは、特に、ＮＦ標準ＩＳＯ７７２４にしたがって測定される下記の色パラメータを有し得る。
薄いオレンジ色の場合には３０＜Ｌ＊＜７０、好ましくは３０＜Ｌ＊＜５０、および／または
ａ＊＞５、好ましくはａ＊＞１０、および／または
ｂ＊＞１０、好ましくはｂ＊＞２０。
【０１２９】
本発明に従う焼結部品はまた、ＡおよびＢが群ＧＡ６’（１）〜（３）および群ＧＢ６’（１）に属するような灰チタン石構造の酸化物を特に選択することにより、および／またはＦｅ（Ｆｅ，Ｃｒ）２Ｏ４、Ｆｅ２ＴｉＯ４、ＮｉＦｅ２Ｏ４、（Ｚｎ，Ｆｅ）Ｆｅ２Ｏ４、（Ｆｅ、Ｍｎ）（Ｆｅ，Ｍｎ，Ｃｒ）２Ｏ４、（Ｚｎ，Ｍｎ）（Ｍｎ，Ｃｒ）２Ｏ４、およびそれらの混合物によって形成される群からスピネル構造の酸化物を選択することにより、および／またはＦが群ＧＦ”（１）に属するようなルチル構造の酸化物を選択することにより、茶色であり得る。
【０１３０】
それは、特に、ＮＦ標準ＩＳＯ７７２４にしたがって測定される下記の色パラメータを有し得る。
濃い茶色の場合には１０＜Ｌ＊＜３０、好ましくは１０＜Ｌ＊＜２０、薄茶色が要求されるならば３０＜Ｌ＊＜７０、好ましくは３０＜Ｌ＊＜５０、および／または
ａ＊＞５、好ましくはａ＊＞１０、および／または
ｂ＊＞１０、好ましくはｂ＊＞２０。
【０１３１】
本発明に従う焼結部品はまた、上述したように、ＣおよびＤがアルミニウムとクロムとの混合物であるようなスピネル構造の酸化物を特に選択することにより、および／またはＥが群ＧＥ（１）に属するようなヘマタイト構造の酸化物を選択することにより、および／またはＦが群ＧＦ”’（１）に属するようなルチル構造の酸化物を選択することにより、および／または包有物として鉄酸化物を含むジルコニウムオルトシリケートを選択することにより、赤色であり得る。
【０１３２】
それは、特に、ＮＦ標準ＩＳＯ７７２４にしたがって測定される下記の色パラメータを有し得る。
薄い赤色の場合には３０＜Ｌ＊＜７０、好ましくは３０＜Ｌ＊＜５０、および／または
ａ＊＞５、好ましくはａ＊＞１０、および／または
｜ｂ＊｜＜１０、好ましくは｜ｂ＊｜＜５。
【０１３３】
本発明に従う焼結部品はまた、上述したように、ＡおよびＢが群ＧＡ７’（１）〜（２）および群ＧＢ７’（１）に属するような灰チタン石構造の酸化物を特に選択することにより、濃い紫色であり得る。
【０１３４】
それは、特に、ＮＦ標準ＩＳＯ７７２４にしたがって測定される下記の色パラメータを有し得る。
１０＜Ｌ＊＜３０、好ましくは１０＜Ｌ＊＜２０、および／または
ａ＊＞５、好ましくはａ＊＞１０、および／または
ｂ＊＜−５、好ましくはｂ＊＜−１０。
【０１３５】
本発明に従う焼結部品はまた、上述したように、Ｆが群ＧＦ４’（１）に属するようなルチル構造の酸化物を特に選択することにより、および／またはジルコニウムプラセオジムオルトシリケート（Ｚｒ、Ｐｒ）ＳｉＯ４を選択することにより、黄色であり得る。
【０１３６】
それは、特に、ＮＦ標準ＩＳＯ７７２４にしたがって測定される下記の色パラメータを有し得る。
薄い黄色の場合には３０＜Ｌ＊＜７０、好ましくは３０＜Ｌ＊＜５０、および／または
｜ａ＊｜＜５、および／または
ｂ＊＞１０、好ましくはｂ＊＞２０。
【０１３７】
本発明に従う焼結部品の組成は、一時的な構成成分を考慮しないことにより、特に、酸化物のみを考慮することにより、本発明に従う粒子混合物の組成と同一であり得る。特に、焼結部品は、下記の任意の特徴を有し得る。
好ましくは、焼結部品が、０．５〜１０．０％の灰チタン石構造の酸化物を含む、
灰チタン石構造の酸化物における灰チタン石含量が、９０％超、好ましくは９５％超、好ましくは９９％超、好ましくは実質的に１００％である、
灰チタン石構造の酸化物の含量が、３％超、好ましくは４％超、および／または９％未満、好ましくは６％未満である、
ジルコニウム安定剤が、Ｙ２Ｏ３、Ｓｃ２Ｏ３、およびそれらの混合物によって形成される群から選択され、上記ジルコニウム安定剤の含量が、ＺｒＯ２、Ｙ２Ｏ３、Ｓｃ２Ｏ３、ＭｇＯ、ＣａＯおよびＣｅＯ２の合計に基づいて、８％未満、好ましくは６．５％未満である、
ジルコニウム安定剤が、ＭｇＯ、ＣａＯ、およびそれらの混合物によって形成される群から選択され、上記ジルコニウム安定剤の含量が、ＺｒＯ２、Ｙ２Ｏ３、Ｓｃ２Ｏ３、ＭｇＯ、ＣａＯおよびＣｅＯ２の合計に基づいて、４％未満である、
ジルコニウム安定剤がＣｅＯ２であり、上記ジルコニウム安定剤の含量が、ＺｒＯ２、Ｙ２Ｏ３、Ｓｃ２Ｏ３、ＭｇＯ、ＣａＯおよびＣｅＯ２の合計に基づいて、１０％超かつ１５％未満である、
ジルコニウム安定剤が、Ｙ２Ｏ３、ＣｅＯ２およびそれらの混合物によって形成された群から選択され、好ましくは、ＺｒＯ２、Ｙ２Ｏ３、Ｓｃ２Ｏ３、ＭｇＯ、ＣａＯおよびＣｅＯ２の合計に基づいて、１０％≦３．Ｙ２Ｏ３＋ＣｅＯ２≦２０％の関係を満たす、
ジルコニウム安定剤がＹ２Ｏ３である、
Ｙ２Ｏ３の含量が、ＺｒＯ２、Ｙ２Ｏ３、Ｓｃ２Ｏ３、ＭｇＯ、ＣａＯおよびＣｅＯ２の合計に基づいて、３％超、好ましくは４％超、および／または８％未満、好ましくは６．５％未満である、
アルミナ含量が、１０％超、好ましくは１５％超、かつ６０％未満、好ましくは５５％未満、好ましくは５０％未満、好ましくは４０％未満、より好ましくは３０％未満であり、１の特定の実施態様では、アルミナ含量が２〜１０％であり、別の特定の実施態様では、アルミナ含量が１０〜２０％であり、別の特定の実施態様では、アルミナ含量が２０〜８０％である、
アルミナ安定剤が、ＺｎＯ、ランタニド酸化物（ＣｅＯ２を除く）、およびそれらの混合物によって形成される群から選択され、上記アルミナ安定剤の含量が、Ａｌ２Ｏ３、ＺｎＯ、およびランタニド酸化物（ＣｅＯ２を除く）の合計に基づいて、１５％未満、好ましくは１０％未満、好ましくは８％未満、好ましくは５％未満である、
アルミナ安定剤がＬａ２Ｏ３である、すなわち上記粒子混合物がアルミナ安定剤としてＬａ２Ｏ３のみを含む、
アルミナ安定剤がＬａ２Ｏ３であり、その含量が、Ａｌ２Ｏ３、ＺｎＯ、およびランタニド酸化物（ＣｅＯ２を除く）の合計に基づいて、１５％未満、好ましくは１０％未満、好ましくは８％未満、好ましくは５％未満、および／または好ましくは０．５％超である、
灰チタン石構造の酸化物が、好ましくは、上記の群ＧＡ’（１）〜（３）およびＧＢ’（１）〜（２）、群ＧＡ”（１）〜（３）およびＧＢ”（１）〜（２）、群ＧＡ”’（１）〜（３）およびＧＢ”’（１）〜（２）、群ＧＡ４’（１）〜（３）およびＧＢ４’（１）〜（２）、群ＧＡ５’（１）〜（２）およびＧＢ５’（１）、群ＧＡ６’（１）〜（３）およびＧＢ６’（１）、群ＧＡ７’（１）〜（２）およびＧＢ７’（１）から選択される。
【０１３８】
本発明はまた、宝石、時計、ブレスレット、ネックレス、指輪、ブローチ、タイピン、ハンドバッグ、電話、家具および家庭用品、例えばナイフ、ハサミ、ハンドル（車におけるドアハンドルやギア転換レバーなど、屋内コンパートメントにおけるドアハンドルおよび／または窓のハンドルなど）、ボタン（カフリンクス、作動ボタン（窓ボタン、カーステレオボタン、など）、（車のダッシュボード、楽器、例えばギター、工具などの）化粧板、消費財の可視部（例えば、コンピューターや電話のキー、コンピューターの外部被覆（または枠（casing））、など）、眼鏡のフレーム部分、または眼鏡のフレーム、陶器、フレーム（フォトフレーム）、８００ＭＨｚ〜３ＧＨｚの周波数を有する電波によって通信するためのデバイスの蓋、ここで当該蓋は、少なくとも部分的に、上記デバイスの外部環境に暴露され、かつ上記デバイスの使用中に上記電波の少なくともいくらかによって横断される、によって形成される群から選択される物品に関し、上記物品は、本発明に従う焼結部品を有する。
【０１３９】
これらの物品に関して、特に、０．０５μｍ未満、好ましくは０．０２μｍ未満、より好ましくは０．０１μｍ未満の表面粗さＲａが、特に有利であると考えられる。
【０１４０】
上記機械的特性は、本発明に従う焼結部品を、研磨的拘束および／または衝撃を受けるために作られかつこれらの拘束および／または衝撃にもかかわらずその外観を保たなければならないところの用途に適するものにする。本発明はまた、そのような用途に関する。
【０１４１】
好ましくは、本発明に従う焼結部品が、
４ＭＰａ・ｍ１／２以上の、好ましくは７ＭＰａ・ｍ１／２超の、好ましくは８ＭＰａ・ｍ１／２超の、さらには９ＭＰａ・ｍ１／２超の復元力（resilience）、および
１３００超の、さらには１４００超の、さらには１６００超の硬度ＨＶ１０
を有する。
【０１４２】
本発明はまた、本発明に従う焼結部品を有する物品に関し、上記焼結部品は、少なくとも部分的に分解されなければ、外見上分かる（すなわち、外部に暴露されている）。
【０１４３】
１実施態様では、焼結部品が、物品の主要な機能に実質的に関与しない、すなわち上記焼結部品が、主に装飾機能に関与する、または純粋に装飾機能に関与する。言い換えると、焼結部品の選択は、主に、美感に関する選択の結果として生じる。
【０１４４】
１実施態様では、焼結部品が、技術的機能を発揮する。例えば、焼結部品が、別の部品のための支持体であり得、および／または保護部品、特に衝撃に対して保護するための、特に８００ＭＨｚ〜３ＧＨzの周波数を有する電波を放出するおよび／または受け取ることができるエミッターおよび／またはレシーバーを保護するための保護部品であり得る。
【０１４５】
装飾品は、焼結部品が結合され、留められ、縫い付けられまたは圧入されているところの支持体を有し得る。焼結部品はまた、その支持体と共焼結され得る。
【０１４６】
１実施態様では、装飾品が、本発明に従う複数の焼結部品を有する。１実施態様では、本発明に従う焼結部品の第一において測定されるＬ＊、および／またはａ＊および／またはｂ＊の値が、本発明に従う焼結部品の第二において測定される対応する値と１０％未満だけ、好ましくは５％未満だけ異なる。好ましくは、Ｌ＊、および／またはａ＊および／またはｂ＊のこの近接が、本発明に従う関与する第一及び第二の焼結部品に関係なく、守られる。
【０１４７】
好ましくは、第一の部品と第二の部品との間の色差を示す指標ΔＥが、ΔＥ＜５、好ましくはΔＥ＜２、さらにはΔＥ＜１である。
【０１４８】
１実施態様では、装飾品が、例えば小袋、箱または容器に、例えば紙および／またはカートンおよび／またはプラスチックまたは金属を含む、またはそれらから成る包装材、好ましくはシート形状の、好ましくは柔軟なシートの包装材、に包まれている。
【０１４９】
好ましくは、包装材が、装飾品の意図される用途および／または装飾品の技術的特徴を記載した情報を有する。
【０１５０】
本発明はまた、装飾品を製造するための方法に関し、上記方法は下記工程：
ｉ）支持体を準備すること、
ｉｉ）明細書において慣用的に定義された所望の色および／または所望の色均一性の機能として本発明に従う焼結部品を準備すること、
ｉｉｉ）任意的に、上記焼結部品の色を、好ましくは、パラメータＬ＊、ａ＊およびｂ＊の少なくとも１、好ましくは全部を測定することによって、確認すること、
ｉｖ）装飾品を構成するように、上記焼結部品を上記支持体に、動かないようにまたは取り外しできるように固定すること、
ｖ）任意的に、上記装飾品を包装すること
を含む。
【０１５１】
１実施態様では、本発明に従う焼結部品の製造（工程ｉｉ））が、
（工程ａ）〜ｃ）またはａ’）〜ｃ’）を含む）本発明に従う製造法の使用、ここで、混合された出発物質、および特に顔料の性質および組成は、好ましくはＬ＊、ａ＊およびｂ＊の測定によって、焼結部品の所望の色および／または所望の色均一性の関数として決定される、および／または
本発明に従う複数の焼結部品から、所望の色および／または所望の色均一性の関数として、焼結部品を選択するための操作
を含む。この選択を行うために、本発明に従う複数の焼結部品の色を、好ましくはパラメータＬ＊、ａ＊およびｂ＊の少なくとも１、好ましくは全部を測定することによって、確認し、次いでその色が所望の色に最も近いところの焼結部品を選択するのが好ましい。
【０１５２】
色の分野において、「指標ΔＥ」は、物体上で測定されたパラメータＬ＊、ａ＊およびｂ＊（Ｌｏｂｊ、ａｏｂｊおよびｂｏｂｊ）と所望の色の対応するパラメータ（Ｌ、ａおよびｂ）との間の平均二乗差（mean quadratic difference）、すなわち、
【数１】
0005718481.tif 000002
として慣用的に知られている。
【０１５３】
好ましくは、焼結部品は、ΔＥ＜５、好ましくはΔＥ＜２、さらにはΔＥ＜１であるように選択される。
【０１５４】
定義
「アルミナ−ジルコニア」製品は、ジルコニアおよび２％超のアルミナを含む製品を意味する。アルミナで強化されたジルコニア製品（または「アルミナで強靭にされたジルコニア（alumina-toughened zirconia）」または「ＡＴＺ」）およびジルコニアで強化されたアルミナ製品（または「ジルコニアで強靭にされたアルミナ(zirconia-toughened alumina)」または「ＺＴＡ」）は、当業者に周知のアルミナ−ジルコニア製品である。
【０１５５】
用語「焼結」は、粒子の塊を１１００℃より高い温度で熱処理することによる強化を意味し、任意的に、この塊の構成成分のいくつか（これらの構成成分の全部ではない）の部分的なまたは全体的な溶融を伴う。
【０１５６】
灰チタン石結晶構造は、「部位Ａ」および「部位Ｂ」として慣用的に知られる部位における元素の特定の配置に対応する。「元素Ａ」および「元素Ｂ」は通常、それぞれ部位ＡおよびＢに配置された元素を意味する。灰チタン石結晶構造を有する化合物のうち、「灰チタン石構造の酸化物」は特に区別される。これらの酸化物は特に、式ＡＢＯ３の化合物を含む。部位Ａおよび／またはＢの全てがいつも、それぞれ元素Ａおよび／またはＢで占められているわけではない。
【０１５７】
例えば、灰チタン石構造のランタン−マンガン（ＬＭ）酸化物は、Ａがランタンであり、かつＢがマンガンである化合物である。その構造は慣用的に、ＬａＭｎＯ３の式によって定義される。別の例は、Ａがランタンであり、Ｂがコバルト、鉄およびマンガンの混合物である灰チタン石構造のランタン−コバルト−鉄−マンガン酸化物であり得、ＬａＣｏｘＦｅｙＭｎｚＯ３の式（ｘ＋ｙ＋ｚ＝１であり、ｘ、ｙおよびｚはそれぞれ、コバルト、鉄およびマンガン元素のモル画分である）によって定義される。
【０１５８】
スピネル結晶構造は、「八面体の部位」および「四面体の部位」として慣用的に知られる部位における元素ＣおよびＤの特定の配置に対応する。スピネル結晶構造を有する化合物は特に、「正スピネル（direct spinels）」として知られる式ＣＤ２Ｏ４の化合物（元素Ｃは四面体の部位を占め、元素Ｄは八面体の部位を占める）および「逆スピネル(inverse spinels)」として知られる式Ｄ（Ｃ,Ｄ）Ｏ４の化合物（元素Ｄは四面体および八面体の部位を占め、元素Ｃは八面体の部位を占める）を含む。
【０１５９】
例えば、正スピネル構造のコバルト−クロム酸化物は、Ｃが、部位Ｃに配置されたコバルトであり、Ｄが、部位Ｄに配置されたクロムである化合物である。その構造は慣用的に、ＣｏＣｒ２Ｏ４の式によって定義される。スピネルの別の例は、逆スピネルＴｉＦe２Ｏ４である。ここで、Ｃは、部位Ｄに配置されたチタンであり、Ｄは部位ＣおよびＤに配置された鉄である。別の例は、スピネル構造のコバルト−鉄−クロム酸化物であり、Ｃがコバルトと鉄との混合物であり、Ｄが鉄とクロムとの混合物であり、（ＣｏxＦｅy）（ＦｅｚＣｒｔ）２Ｏ４（ｘ＋ｙ＝１およびｚ＋ｔ＝１であり、ｘ、ｙ＋ｚおよびｔはそれぞれ、コバルト、鉄およびクロムのモル画分であり、ｘおよびｙは部位Ｃに存在する元素のモル画分であり、ｚおよびｔは部位Ｄに存在する元素のモル画分である）の式によって定義される。
【０１６０】
ヘマタイト結晶構造は、「部位Ｅ」として慣用的に知られる部位における元素の特定の配置に対応する。用語「元素Ｅ」は通常、部位Ｅに位置する元素を意味する。
ヘマタイト結晶構造を有する化合物のうち、「ヘマタイト構造の酸化物」は特に区別される。これらの酸化物は特に、式Ｅ２Ｏ３の化合物を含む。
例えば、ヘマタイト構造のマンガン−アルミニウム酸化物は、Ｅがマンガンとアルミナとの混合物である化合物である。その構造は慣用的に、（ＭｎxＡｌy）２Ｏ３の式によって定義される。ここで、ｘ＋ｙ＝１であり、ｘおよびｙはそれぞれ、マンガンおよびアルミニウム元素のモル画分である。
【０１６１】
ルチル結晶構造は、「部位Ｆ」として慣用的に参照される部位における元素の特定の配置に対応する。用語「元素Ｆ」は通常、部位Ｆに位置する元素を意味する。
【０１６２】
ルチル結晶構造を有する化合物のうち、「ルチル構造の酸化物」は特に区別される。これらの酸化物は特に、式ＦＯ２の化合物を含む。
【０１６３】
例えば、ルチル構造のマンガン−ニオブ−チタン酸化物は、Ｆがマンガン、ニオブおよびチタンの混合物である化合物である。その構造は慣用的に（ＭｎxＮｂｙＴｉｚ）Ｏ２の式によって定義される。ここで、ｘ＋ｙ＋ｚ＝１であり、ｘ、ｙおよびｚは、マンガン、ニオブおよびチタン元素のモル画分である。
【０１６４】
元素Ａ、Ｂ、Ｃ、Ｄ、ＥまたはＦは、複数の構成成分を含み得る。これらの構成成分の１つのモル画分は、当該元素におけるこの構成成分のモル画分を意味する。
【０１６５】
「ランタニド酸化物」は、元素周期律表の５７番（ランタン）〜７１番（ルテチウム）の酸化物である。
【０１６６】
概念「顔料」は、当業者に周知である。顔料は、プリフォームに組み入れられると、当該プリフォームの焼結中に、特定の色をもたらす粉末である。慣用的に、顔料は、そのメジアン粒径が５０μｍ未満である粉末である。
【０１６７】
拡張によって、用語「顔料」はまた、焼結部品における、出発供給原料に導入された顔料に対応する粒子（grains）を意味する。
【０１６８】
灰チタン石、スピネル、ヘマタイト、ルチルまたはオルトシリケートの「含量」は、不純物を除いて、％として、下記式（１）にしたがって定義される。
【数２】
0005718481.tif 000003
ここで、ＡＰＩＧは、銅ＤＸ管を備えたBruker社のＤ５０００回折計を使用して得られたＸ線回折ダイアグラム（解析処理なし）において測定される、係る構造（それぞれ、灰チタン石、スピネル、ヘマタイト、ルチルまたはオルトシリケート）の主要な回折ピークのまたは主要な多重回折ピークの面積であり、
ＡＳｅｃｏｎｄａｒｙ  ｐｈａｓｅは、同じダイアグラム（解析処理なし）において測定される、第二の相の主要な回折ピークまたは主要な多重回折ピークの面積である。第二の相は、係る構造を考慮することなく、最も大きい面積の主要ピークまたは多重線を有する相である。
【０１６９】
多重線は、幾つかのピークが部分的に重なった状態である。例えば、２つのピークからなる多重線は二重線であり、３つのピークからなる多重線は三重線である。
【０１７０】
化学組成において、酸化物含量は、工業における通常の転化にしたがって、最も安定な酸化物の形態で表わされる、対応する化学元素の各々のための総含量に関する。したがって、上記元素の亜酸化物および任意的にニトリド、オシキニトリド、カーバイド、オキシカーバイド、カルボニトリド、または金属種が包含される。
【０１７１】
用語「不純物」は、出発物質とともに不可避的に導入される不可避の成分、またはこれらの成分との反応によって生じる不可避の成分を意味する。不純物は、必要な成分ではなく、単に許容される。特に、ナトリウムおよび他のアルカリ金属の酸化物、ニトリド、オキシニトリド、カーバイド、オキシカーバイド、カルボニトリドおよび金属種の群の一部を形成する化合物は不純物である。挙げられ得る例は、Ｎａ２Ｏである。他方、ハフニウム酸化物は、不純物として考えられない。２％未満の不純物の総含量は、得られる結果を実質的に変更しないと考えられる。
【０１７２】
ジルコニア粒子の源において、ＨｆＯ２は、ＺｒＯ２から化学的に分離できない、「ＺｒＯ２」はしたがって、慣用的に、これら２つの酸化物の総含量を示す。本発明によれば、ＨｆＯ２は、出発供給原料に故意には添加されない。したがって、ＨｆＯ２はほんの微量のハフニウム酸化物を示し、この酸化物いつも、一般に２％未満の含量でジルコニアの源に天然に存在する。明確のために、ジルコニアおよび微量のハフニウム酸化物の含量がしたがって、好むことなしに、「ＺｒＯ２」によって、あるいは「ジルコニア含量」によって示され得る。
【０１７３】
用語「安定化されたジルコニア」は、安定剤で安定化され、かつ体積％で８０％超、さらには９０％超、さらには９５％超、さらには実質的に１００％が正方晶系および／または立方晶系の相からなり、１００％となるまでの残分が単斜晶系の相からなるジルコニアを意味する。安定化されたジルコニアの量は、Ｘ線回折により測定される。バルク部分については、測定表面が研磨される。最終の研磨工程は、上記部分が、１０００℃で１時間の熱処理を受け、そして室温で冷却された後に、ＰＲＥＳＩ社によって販売されたMecaprex LD32-E  １μｍダイアモンド先端調製物を用いて行われる。粉末については、測定が、予備の粉砕なしに、当該粉末において直接行われる。
【０１７４】
用語「前駆体」は、焼結の間に、空気中で、当該生成物の形成をもたらす生成物、化合物または化合物の組を意味する。灰チタン石構造の酸化物の特定の場合には、当該灰チタン石構造の酸化物の前駆体が、当該灰チタン石構造の酸化物を構成する酸化物のおよび／または上記酸化物の前駆体の緊密な混合物から成る化合物である。そのような緊密な混合物は、例えば共沈または微粒子化（atomization）によって得られ得る。好ましくは、緊密な混合物は、熱処理によって強固にされる。例えば、式ＬａＣｏｘＦｅｙＭｎｚＯ３（ｘ＋ｙ＋ｚ＝１であり、ｘ、ｙおよびｚはそれぞれ、コバルト、鉄およびマンガン元素のモル画分である）の灰チタン石構造のランタン−コバルト−鉄−マンガン酸化物が考慮されるならば、この灰チタン石構造の酸化物の前駆体は、ランタン酸化物、コバルト酸化物、鉄酸化物およびマンガン酸化物の緊密な混合物である。別のありうる前駆体は、これらの酸化物の前駆体の緊密な混合物、例えば硝酸ランタン、硝酸コバルト、硝酸鉄および硝酸マンガンの緊密な混合物である。上記混合物は、緊密でなければならない。例えば、ＴｉＯ２粒子およびＭｇＯ粒子を含む粉末は、ＭｇＴｉＯ３の前駆体でないであろう。このためには、ＴｉＯ２およびＭｇＯが同じ粒子において緊密に混合されていることが必要である。共沈された塩の緊密な混合物も、前駆体として作用し得る。
【０１７５】
ある生成物の前駆体の量は、焼結の間に当該生成物の当該量をもたらすとき、当該生成物の量と「等価」であると言われる。
【０１７６】
用語「一時的な」は、「焼結の間にプリフォームから除かれ得る」を意味する。
【０１７７】
焼結部品の粒子の用語「メジアン径」は、ＡＳＴＭ法Ｅ１３８２に記載された「平均リニアインターセプト（Mean Linear Intercept）」に従って測定される寸法を意味する。
【０１７８】
粒子の組の用語「メジアン径」は、一般にＤ５０と表わされ、この組の粒子を質量による第一および第二の等しい母集団に分けるサイズを意味し、これらの第一および第二の母集団はそれぞれ、メジアン径よりも大きいサイズおよび小さいサイズを有する粒子のみを含む。
【０１７９】
パーセンタイルまたは「センタイル」１０（Ｄ１０）および９０（Ｄ９０）は、粉末の粒子サイズの累積粒度分布曲線上でそれぞれ１０質量％および９０質量％に相当する粒子サイズであり、上記粒子サイズは、増加する順に分類される。例えば、粉末の粒子の１０質量％はＤ１０より小さいサイズを有し、粒子の９０質量％は、Ｄ１０より大きいサイズを有する。上記パーセンタイルは、レーザー粒度計を使用して行われる粒度分布によって決定され得る。
【０１８０】
比表面積は、Journal of The American Chemical Society, 60(1938), 309〜316頁に記載されたＢＥＴ（Brunauer-Emmet-Teller）法によって計算される。
【０１８１】
特に断らない限り、全ての％は、酸化物に基づく質量％である。
【０１８２】
特に断らない限り、用語「１つを含む」は、「少なくとも１つを含む」を意味する。本発明に従う粒子混合物はしたがって、例えば、灰チタン石構造の酸化物からなる第一の顔料およびスピネル構造の酸化物からなる第二の顔料を含み得る。
【０１８３】
群ＧＡ’（１）〜（３）およびＧＢ’（１）〜（２）、群ＧＡ”（１）〜（３）およびＧＢ”（１）〜（２）、群ＧＡ”’（１）〜（３）およびＧＢ”’（１）〜（２）、群ＧＡ４’（１）〜（３）およびＧＢ４’（１）〜（２）、群ＧＡ５’（１）〜（２）およびＧＢ５’（１）、群ＧＡ６’（１）〜（３）およびＧＢ６’（１）、群ＧＡ７’（１）〜（２）およびＧＢ７’（１）において、指数ｘ、ｙ、ｚおよびｔはモル画分である。
【０１８４】
本発明に従う粒子混合物は、一般に、９５％超の、９８％超の、さらには実質的に１００％の酸化物からなる。
【０１８５】
好ましくは、粒子混合物が、３ｍ２／ｇ超、好ましくは５ｍ２／ｇ超、および／または３０ｍ２／ｇ未満、好ましくは２５ｍ２／ｇ未満の、ＢＥＴ法によって計算される比表面積を有する。
【０１８６】
より好ましくは、１０μｍ未満、さらには５μｍ未満、さらには３μｍ未満、さらには１μｍ未満、および／または好ましくは０．０５μｍ超のメジアン径（Ｄ５０）を有する。
【０１８７】
粒子混合物は、乾燥形状であり得る。即ち、それは、適する出発物質を混合することにより直接得られ得る。それはまた、特にその化学的均一性を改善するような、追加の工程、例えば微粒子化工程、を受けていてもよい。
【０１８８】
好ましくは、粒子混合物の主要な構成成分（すなわち、含量が最も高いもの）がジルコニアおよびアルミナである。
【０１８９】
ジルコニアのメジアン径は、好ましくは、１０μｍ未満、、さらには５μｍ未満、さらには３μｍ未満、さらには１μｍ未満、および／または好ましくは０．０５μｍ超である。
【０１９０】
アルミナのメジアン径は、好ましくは１０μｍ未満、さらには５μｍ未満、さらには３μｍ未満、さらには１μｍ未満、および／または好ましくは０．０５μｍ超である。
【０１９１】
焼結部品において、ジルコニアは、安定化されなければならない。粒子混合物において、ジルコニアは、したがって、好ましくは、上記ジルコン安定剤、好ましくはＹ２Ｏ３によって安定化され得る。
【０１９２】
ジルコニア安定剤および／またはそのような安定剤の前駆体はまた、部分的にまたは全体的に、粉末形状で、すなわち焼結の間にジルコニアの少なくとも一部が安定化されるようにジルコニアとは別個の形態で、粒子混合物に組み入れられる。
【０１９３】
好ましくは、粒子混合物が、Ｙ２Ｏ３、ＣｅＯ２、およびそれらの混合物によって形成される群から選択されるジルコニア安定剤を含む。好ましくは、Ｙ２Ｏ３およびＣｅＯ２の量が、ＺｒＯ２、Ｙ２Ｏ３、Ｓｃ２Ｏ３、ＭｇＯ、ＣａＯおよびＣｅＯ２の合計に基づいて、１０％≦３．Ｙ２Ｏ３＋ＣｅＯ２≦２０％の関係を満たす。
【０１９４】
好ましくは、上記ジルコニア安定剤がＹ２Ｏ３である。Ｙ２Ｏ３含量は、特に、ＺｒＯ２、Ｙ２Ｏ３、Ｓｃ２Ｏ３、ＭｇＯ、ＣａＯおよびＣｅＯ２の合計に基づいて、３％超、好ましくは４％超、および／または８％未満、好ましくは６．５％未満であり得る。
【０１９５】
シルコニア安定剤粉末および／またはそのようなジルコニア安定剤の前駆体のメジアン径は、好ましくは１μｍ未満、好ましくは０．５μｍ未満、より好ましくは０．１μｍ未満である。ジルコニア安定剤の効力が、有利には、そのことによって焼結中に改善される。
【０１９６】
焼結部品において、アルミナは、安定化されていてもよい。したがって、粒子混合物において、アルミナは、アルミナ安定剤、好ましくはＬａ２Ｏ３によって安定化され得る。
【０１９７】
アルミナ安定剤および／またはそのような安定剤の前駆体はまた、部分的にまたは全体的に、粉末形状で、すなわち焼結の間にアルミナの少なくとも一部が安定化されるようにアルミナとは別個の形態で、粒子混合物に組み入れられる。
【０１９８】
好ましくは、粒子混合物が、Ｌａ２Ｏ３をアルミナ安定剤として、Ａｌ２Ｏ３、ＺｎＯおよびランタニド酸化物（ＣｅＯ２を除く）の合計に基づいて、１５％未満の量、好ましくは１０％未満、好ましくは８％未満、好ましくは５％未満、および／または好ましくは０．５％超の量で含む。
【０１９９】
アルミナ安定剤粉末および／またはそのようなアルミナ安定剤の前駆体のメジアン径が、好ましくは１μｍ未満、好ましくは０．５μｍ未満、より好ましくは０．１μｍ未満である。アルミナ安定剤の効力が、有利には、そのことによって焼結中に改善される。
【０２００】
本発明によれば、粒子混合物はまた、灰チタン石構造の酸化物および／またはそのような酸化物の前駆体からなる１以上の顔料、および／またはスピネル構造の酸化物からなる１以上の顔料、および／またはヘマタイト構造の酸化物Ｅ２Ｏ３（ここで元素Ｅは、アルミニウムとクロムとの混合物、アルミニウムとマンガンとの混合物、およびそれらの混合物によって形成される群ＧＥ（１）から選択される）からなる１以上の顔料、および／またはルチル構造の酸化物ＦＯ２（ここで元素Ｆは、スズとバナジウムとの混合物、チタンとクロムとニオブとの混合物、チタンとクロムとタングステンとの混合物、チタンとニオブとマンガンとの混合物、スズとクロムとの混合物、およびそれらの混合物によって形成される群ＧＦ（１）から選択される）からなる１以上の顔料、および／またはジルコニウムプラセオジムオルトシリケート（Ｚｒ、Ｐｒ）ＳｉＯ４、ジルコニウムバナジウムオルトシリケート（Ｚｒ、Ｖ）ＳｉＯ４、包有物として鉄酸化物を含むジルコニウムオルトシリケートの群から選択されるオルトシリケートからなる１以上の顔料を含む。
【０２０１】
本発明に従う粒子混合物の上記顔料の粒子は、種々の方法によって、例えば溶融、固相合成、塩の熱分解、水酸化物の沈殿およびその焼成、またはゾル−ゲル合成によって得られ得る。
【０２０２】
本発明者らは、粒子混合物が、１０．０質量％超の上記顔料を含むならば、焼結部品の機械的特性、特に復元力が低下することを見出した。この低下は、焼結部品が、装飾品、例えば時計、ブレスレット、ブローチ、タイピン、ネックレス、電話、家具または家庭用品、例えばナイフまたはハサミ、の製造のために意図されているときに特に、重要な問題である。したがって、上記顔料の総含量が１０．０％を超えないことが、本出願にとって重要である。
【０２０３】
粒子混合物中の上記顔料の０．５％の最小含量が、良好な耐傷付き性および衝撃強度を有し、かつ十分に発現されかつ均一な色を有する魅力的な外観をも有する焼結部品を得るために必須であると考えられる。
【０２０４】
使用される顔料は好ましくは、５μｍ未満、好ましくは１μｍ、好ましくは０．５μｍ未満のメジアン径を有する。有利には、焼結部品における上記顔料の効力がそのことによって改善される。
【０２０５】
「他の酸化物」は好ましくは、顔料および不純物のみである。
【０２０６】
不純物は好ましくは、１．５％未満、好ましくは１％未満、より好ましくは０．５％未満、好ましくは０．２％未満、好ましくは０．１％未満を占める。
【０２０７】
本発明に従う粒子混合物はまた、１以上の解膠剤および／またはバインダーおよび／または滑剤を含み得る。それらは好ましくは一時的なものであって、焼結されるべきプリフォームの製造のための成形法において慣用的に使用されるものであり、例えばアクリル樹脂、ポリエチレングリコール（ＰＥＧ）、またはポリビニルアルコール（ＰＶＡ）が挙げられる。
【０２０８】
本発明に従う焼結部品は、工程ａ）〜ｃ）を慣用的に含む方法に従って、本発明に従う粒子混合物から製造され得る。任意的に、この方法は、工程ａ）の前に、物質の良好なその後の高密度化のために必要な粒子サイズ特性を達成するために粉砕工程を含む。特に、工程ａ）で使用される粉末の各々が、またはこれらの粉末の全ての粒子混合物が、１μｍ未満のメジアン径（Ｄ５０）を有するように、粉砕が行われ得る。
【０２０９】
工程ａ）では、本発明に従う「すぐ使える（ready-to-use）」粒子混合物が使用され得る。変形として、全ての出発物質が、出発供給原料の調製の時点で計量され得る。
【０２１０】
出発供給原料はまた、１以上の解膠剤および／またはバインダーおよび／または滑剤を含み得る。それらは好ましくは一時的なものであって、焼結されるべきプリフォームの製造のための成形法において慣用的に使用されるものであり、例えばアクリル樹脂、ポリエチレングリコール（ＰＥＧ）、またはポリビニルアルコール（ＰＶＡ）が挙げられる。
【０２１１】
出発物質の混合物は任意的に、工程ｂ）に進む前に微粒子化され得る。有利には、上記微粒子化が、当該混合物の化学的均一性を改善することを可能にする。
【０２１２】
工程ｂ）では、混合物が次いで、所望の形状のブロックを形成するために、例えば冷間等静圧圧縮成形（cold isostatic pressing）によって、成形される。
【０２１３】
他の技術、例えばスリップキャスティング、単軸圧縮、ゲルキャスティング、振動キャスティング（vibro-casting）、射出成形、またはこれらの技術の組合せが使用され得る。
【０２１４】
工程ｃ）では、プリフォームが、好ましくは空気中で、大気圧または加圧下（熱間圧縮または熱間等静圧圧縮成形（ＨＩＰ））で、１２００〜１５００℃の温度、好ましくは１３５０〜１４５０℃、さらには１４００〜１４５０℃の温度で、焼結される。有利には、この温度範囲での焼結が、色の良好な発現を促進する。この温度が維持される時間は好ましくは２〜８時間である。昇温速度は慣用的に１０〜１００℃／時である。温度低下速度は自由であり得る。解膠剤および／またはバインダーおよび／または滑剤が使用されるならば、焼結サイクルは好ましくは、上記製品の取り出しを促進するために、４００〜８００℃の温度で１〜４時間の定常期（steady stage）を含む。
【０２１５】
製造法のパラメータ、特に出発供給原料の粒子の粒子サイズ、焼結添加剤、プリフォームを製造するための圧縮および焼結温度は、焼結部品の密度を意図された用途に適合させるように、公知のやり方で適合され得る。
【０２１６】
工程ｃ）の終わりに得られた焼結部品は、当業者に公知の任意の技術に従って、機械加工され得、および／または表面処理、例えば磨くこと（polishing）または紙やすりをかけること（sanding）を受け得る。
【実施例】
【０２１７】
０．５％超の含量の成分に関して、Ｘ線蛍光により化学分析が行われた。０．５％未満の量で存在する成分の含量は、ＡＥＳ−ＩＣＰ（Atomic Emission Spectroscopy-Inductively Coupled Plasma（原子発光分光−誘導結合プラズマ））によって決定された。
【０２１８】
比表面積は、７７Ｋで窒素の吸着により測定され、ＢＥＴ一点法によって計算された。分析の前の２時間の間、サンプルが３００℃で窒素流下で前処理された。
【０２１９】
粉末または焼結部品における結晶相が、Bruker D-5000装置（２θのための５〜８０°の調整、０．０２°単位、１単位につき１秒）において、Ｘ線回折Ｘによって決定された。
【０２２０】
測定の前に、アルミナ−ジルコニア焼結部品が磨かれ、最終の研磨工程は、ＰＲＥＳＩ社によって販売されたMecaprex LD32-E  １μｍダイアモンド先端調製物によって行われ、次いで１０００°で１時間熱処理され、そして室温に冷却された。
【０２２１】
粒度分布が、解析されるべき粉末の懸濁物をメタリン酸ナトリウムの存在下で超音波により分散させた後、Micromeritics社からのSedigraph 5100装置によって、沈降法（sedigraphy）により決定された。
【０２２２】
ＥＤＳ（エネルギー分散型分光）分析、Ｘ線回折分析、および／またはマイクロプローブによる元素地図製作（element cartography）も、粒子混合物に、そしてまた焼結部品に存在する顔料の性質を同定するために行われ得る。あるいは、本発明に従う粒子混合物を、好ましくは当該粒子混合物を形成した後に、その熱処理後に色を実証して顔料の存在が確認されるように、熱処理に付すことができる。
【０２２３】
焼結部品の粒子のメジアン径は、標準ＡＳＴＭ  Ｅ１３８２に従って、「平均リニアインターセプト」法により測定された。この標準に従って、分析ラインが、当該焼結部品の画像上にプロットされ、次いで、各分析ラインに従って、上記分析ラインを切断する粒子の２つの連続する結合間の距離または「インターセプト」が測定される。インターセプト「Ｉ」の平均長さ「Ｉ’」が次いで決定される。下記試験のために、インターセプトが、焼結部品の断片の、走査電子顕微鏡によって得られた画像上で測定された。上記断片は、鏡の品質が得られるまで予め磨かれ、次いで焼結温度より１００℃下の温度で熱の攻撃を受けて粒子の継ぎ目（joints）を見えるようにしたものである。画像を得るために使用された倍率は、画像上に約５００の粒子が見えるように選択された。焼結部品１つにつき５の画像が得られた。
【０２２４】
焼結部品の粒子の平均サイズ「ｄ」が、ｄ＝１．５６．Ｉ’の関係によって与えられる。この式は、「多結晶セラミックにおける平均粒子サイズ（Average Grain Size in Polycrystalline Ceramics）」, M. I. Mendelson, J. Am. Cerm. Soc. Vol. 52, No.8, 443-446頁から得られる。
【０２２５】
色の測定は、最終の磨き工程が、ＰＲＥＳＩ社によって販売されたMecaprex LD32-E  １μｍダイアモンド先端調製物を用いて、Konica Minolta社製のＣＭ−２５００ｄ装置（Ｄ６５光源（自然光）、１０°での観測者、正反射除去）を使用して行われた、磨かれた部品について、ＮＦ標準ＩＳＯ７７２４に従って行われた。
【０２２６】
試験された焼結部品の硬度および復元力が、最終の磨き工程が１μｍダイアモンド含有ペーストを用いて行われた、磨かれた焼結部品について、ビッカース押しこみ（Vickers indentation）により測定された。
【０２２７】
曲げ強さが、４５ｍｍｘ４ｍｍｘ３ｍｍの大きさに機械加工された棒について、３点曲げにより室温で測定された。
【０２２８】
下記の非制限的実施例が、本発明を説明するために与えられる。
【０２２９】
実施例１〜１２および２１で使用された灰チタン石構造の種々の酸化物の粉末が、水性アンモニアを有する塩基性媒体中で共沈された種々の硝酸塩の固相反応によって調製される。Sigma Aldrichによって販売された、使用された塩は、硝酸ランタン水和物Ｌａ（ＮＯ３）３・ｘＨ２Ｏ、硝酸マンガン水和物Ｍｎ（ＮＯ３）２・ｘＨ２Ｏ、硝酸コバルト６水和物Ｃｏ（ＮＯ３）２・６Ｈ２Ｏ、硝酸鉄９水和物Ｆｅ（ＮＯ３）３・９Ｈ２Ｏ、および硝酸クロム９水和物Ｃｒ（ＮＯ３）３・９Ｈ２Ｏである。上記水和物は、蒸留水に溶解されて１モル／リットルの総濃度にされる。導入された種々の硝酸塩の質量を下記表１に示す。
【０２３０】
【表１】
0005718481.tif 000004
【０２３１】
水性アンモニアが、９のｐＨまで、攪拌しながら徐々に添加される。得られた沈殿物が次いで、ブフナー漏斗により濾別され、１１０℃で一夜、オーブン乾燥される。こうして得られた粉末が、空気中で、灰チタン石の相の形成を可能にする温度で、一般には１０００〜１４００℃で、熱処理される。（より低い温度が可能であったであろうが、灰チタン石前駆体をもたらしたであろう。）ここでは、温度が１３００℃であった。熱処理の後、粉末の各々についてＸ線回折により測定された灰チタン石含量は、９０％以上であった。
【０２３２】
灰チタン石構造の相の含量が、本明細書において先に記載された方法によって決定された。例えば、ランタン−クロム−コバルト酸化物Ｌａ（Ｃｒ０．９Ｃｏ０．１）Ｏ３の灰チタン石の含量の決定が、銅ＤＸ管を備えたBruker社のＤ５０００回折計によって得られたＸ線回折ダイアグラムから行われた。合成後、得られた生成物は、灰チタン石の相および、より少ない量の他の相、例えばＣｒ２Ｏ３を含み得る。
【０２３３】
ランタン−クロム−コバルト酸化物の灰チタン石の相が、標準的なプロトコルにしたがって、Ｘ線回折により、ＩＣＤＤ（回折データのための国際センター（International Center for Diffraction Data））シートにより、同定される。例えば、シートＩＣＤＤ  ００−０２４−１０１６は、ランタン−クロム−コバルト酸化物Ｌａ（Ｃｒ０．９Ｃｏ０．１）Ｏ３の灰チタン石の相のものである。
【０２３４】
実際には、ランタン−クロム−コバルト酸化物の灰チタン石の含量の測定は、Ｘ線回折ダイアグラムが、
ランタン−クロム−コバルト酸化物の主要な灰チタン石の相、
第二の相および任意的に他の小さい（minor）相
を示すときに行われる。
【０２３５】
すなわち、ＥＶＡソフトウエア（Bruker社により販売された）によって、かつ連続するバックグランド（バックグランド０．８）を差し引いた後に、ランタン−クロム−コバルト酸化物の灰チタン石の相の主要な回折ピークまたは主要な多重回折ピークの面積ＡＰＥＲ（解析処理なし）および第二の相（ここではＣｒ２Ｏ３）の主要な回折ピークまたは主要な多重回折ピークの面積Ａｓｅｃｏｍｄａｒｙ  ｐｈａｓｅ（解析処理なし）を測定することができる。次いで、ランタン−クロム−コバルト酸化物の灰チタン石の含量が、式（１）に従って計算される。
【０２３６】
すなわち、ランタン−クロム−コバルト酸化物の灰チタン石の相が、Ｘ線回折ダイアグラムに存在する唯一の相であるならば、灰チタン石含量が１００％に等しい。ここでは、式（１）にしたがって計算されたＬａ（Ｃｒ０．９Ｃｏ０．１）Ｏ３灰チタン石含量が９５％である。
【０２３７】
実施例１３〜２０において使用されたスピネル粉末（Ｃｏ，Ｆｅ）（Ｆｅ，Ｃｒ）２Ｏ４が、水性アンモニアを有する塩基性媒体中で共沈された種々の硝酸塩の固相反応によって調製される。Sigma Aldrichによって供給された、使用された水和物は、硝酸コバルト６水和物Ｃｏ（ＮＯ３）２・６Ｈ２Ｏ、硝酸鉄９水和物Ｆｅ（ＮＯ３）３・９Ｈ２Ｏ、および硝酸クロム９水和物Ｃｒ（ＮＯ３）３・９Ｈ２Ｏである。上記水和物は、蒸留水に溶解されて１モル／リットルの総濃度にされる。導入された種々の水和物の質量を下記表２に示す。
【０２３８】
【表２】
0005718481.tif 000005
【０２３９】
水性アンモニアが、９のｐＨまで、攪拌しながら徐々に添加される。得られた沈殿物が次いで、ブフナー漏斗により濾過され、１１０℃で一夜、オーブン乾燥される。上記沈殿物が次いで、１１０℃でオーブン中で少なくとも１２時間乾燥される。こうして得られた粉末が、空気中で、スピネル相の形成を可能にする１２００℃の温度で熱処理される。熱処理後、この粉末についてＸ線回折により測定されたスピネル含量は、９５％超であった。スピネル構造の相の含量の決定は、本明細書において先に記載された方法によって決定され、式（１）にしたがって計算された。
【０２４０】
実施例２２で使用されたＦｅ２Ｏ３粉末、ヘマタイト構造の酸化物、は、ＢＡＳＦ社によって販売された鉄酸化物粉末Ｆｅ２Ｏ３である。
【０２４１】
実施例２３で使用されたＭｎ２Ｏ３粉末、ヘマタイト構造の酸化物、は、Delta EMD社によって販売された、電解質グレードのＭｎＯ２を８００℃で２時間、空気中で熱処理した後に得られたマンガン酸化物粉末Ｍｎ２Ｏ３である。
【０２４２】
実施例２４で使用されたジルコニウムプラセオジムオルトシリケート粉末（Ｚｒ，Ｐｒ）ＳｉＯ４は、ＢＡＳＦ社によって販売されたジルコニウムプラセオジムオルトシリケート粉末（Sicocer Ｆイエロー２２５５グレード）である。
【０２４３】
実施例２５で使用された、包有物として鉄酸化物を含むジルコニウムオルトシリケート粉末は、ＢＡＳＦ社によって販売されたジルコニウムオルトシリケートおよび鉄酸化物粉末（Sicocer Ｆレッド２３５５グレード）である。
【０２４４】
行われた実施例の各々のために、灰チタン石構造の顔料の粉末、スピネル構造の顔料の粉末、ヘマタイト構造の顔料の粉末、またはオルトシリケート顔料の粉末が、表３に示す主要な特徴を有する、イットリウムで強靭にされたジルコニア粉末およびアルミナ粉末と、上記イットリウムで強靭にされたジルコニア粉末を上記アルミナ粉末と共におよび灰チタン石構造の顔料の粉末、スピネル構造の顔料の粉末、ヘマタイト構造の顔料の粉末またはオルトシリケート顔料の粉末と共にミクロ粉砕することにより混合される。
【０２４５】
【表３】
0005718481.tif 000006
【０２４６】
このミクロ粉砕は、湿式ボールミル（３モル％のＹ２Ｏ３を含むジルコニアボール、直径０．８ｍｍ）または摩擦ミルにおいて行われる。各混合物のために使用された粉砕条件は、以下の通りである。
ミルの容積：８００ｍｌ、
ボールの質量：２．２ｋｇ、
脱ミネラル水の体積：２００ｍｌ、
ミクロ粉砕されるべき粉末の質量：５０ｇ。
【０２４７】
ミクロ粉砕の後、粉末は、沈降法により測定された０．２５μｍのメジアン径を有する。
【０２４８】
種々の懸濁物が、次いで、噴霧化（atomization）により乾燥される。噴霧器の入口温度は３００℃であり、噴霧器の出口温度は１１０℃であり、懸濁物の処理量は６リットル／時である。こうして得られた粉末は次いで、２５０μｍのスクリーン上でスクリーニングされる。
【０２４９】
製造された種々の粒子混合物を下記表４に示す。
【０２５０】
【表４】
0005718481.tif 000007
【０２５１】
実施例の粒子混合物を１００ＮＰａの圧力で単軸圧縮することにより、直径３２ｍｍ、質量８ｇのペレットの形状のプリフォームが製造された。上記プリフォームは、次いで、下記サイクル：
１００℃／時で５００℃までの温度上昇、
５００℃で２時間の保持、
１００℃／時で温度Ｔまでの温度上昇、
温度Ｔで２時間の保持、
自然冷却による温度低下、
に従って焼結された。
【０２５２】
下記表５は、得られた焼結部品の性質をまとめたものである。
【０２５３】
【表５】
0005718481.tif 000008
【０２５４】
粒子混合物１〜２５から得られた焼結部品のジルコニアは、９５体積％超の正方晶系および／または立方晶系の相からなり、１００％となるまでの残分は単斜晶系の相からなる。粒子混合物１〜２５から得られた焼結部品のアルミナは、実質的に１００％のアルファ相からなる。
【０２５５】
表５は、本発明に従って試験された焼結部品が良好な機械的特性を有し、かつ密であることを示す。
【０２５６】
実施例１と２との、９と１０との、１３と１４との、および１６と１８との比較は、一定含量の灰チタン石構造の顔料の場合または一定含量のスピネル構造の顔料の場合の、アルミナ含量の増加による復元力の低下および硬度の増加を示す。
【０２５７】
本発明の範囲外である実施例２１は、１５％に等しい灰チタン石構造の顔料の含量が、復元力を、衝撃強度が必要であるところの用途のために問題となるレベルまで低下させることを示す。
【０２５８】
本発明に従う焼結部品は、物品、例えば時計、ブレスレット、ブローチ、タイピン、ネックレス、電話、家具または家庭用品、例えばハサミまたはナイフ、における装飾的被覆としての使用、および８００ＭＨｚ〜３ＧＨｚの周波数を有する電波による通信のためのデバイスにおける蓋としての使用に特に適する。ここで、上記蓋は、少なくとも部分的に、上記デバイスの外部環境に暴露され、かつ上記デバイスの使用中に上記電波の少なくともいくらかによって横切られる。
【０２５９】
言うまでもなく、本発明は、実施例として記載されそして与えられた実施態様に限定されない。